(57)【要約】【課題】光学撮像レンズを提供する。【解決手段】光学撮像レンズは、物体側から像側へ、プラスチック材料で製造され且つプラスチック材料に均一に混合される少なくとも１つの短波長吸収成分を含み、屈折力を有し、その物体側表面１１１及び像側表面１１２の少なくとも一方の表面が非球面である少なくとも１つの光学レンズ１１０を含む。特定の条件を満たす場合、効果的に短波長光線を吸収でき、光学撮像レンズの耐用度と撮像品質の向上に寄与し、光学撮像レンズのマイクロ化に寄与する。【選択図】図１
2018055092.tif 000002
【特許請求の範囲】
【請求項１】
物体側から像側へ、
プラスチック材料で製造され且つ前記プラスチック材料に均一に混合される少なくとも１つの短波長吸収成分を含み、屈折力を有し、その物体側表面及び像側表面の少なくとも１つの表面が非球面である少なくとも１つの光学レンズを含み、
前記短波長吸収成分を含む前記光学レンズは、
波長３５０ｎｍ〜４００ｎｍにおける平均透過率をＴ３５４０とし、
波長４００ｎｍ〜４５０ｎｍにおける平均透過率をＴ４０４５とすると、
Ｔ３５４０≦４０％、及び、
Ｔ４０４５＜９０％という条件を満たす光学撮像レンズ。
【請求項２】
前記プラスチック材料は、熱可塑性材料である請求項１に記載の光学撮像レンズ。
【請求項３】
前記プラスチック材料は、ポリカーボネートである請求項２に記載の光学撮像レンズ。
【請求項４】
前記短波長吸収成分は、有機化合物である請求項１に記載の光学撮像レンズ。
【請求項５】
前記短波長吸収成分を含む前記光学レンズは、射出成形技術で製造されたものである請求項１に記載の光学撮像レンズ。
【請求項６】
前記短波長吸収成分を含む前記光学レンズは、
波長４００ｎｍ〜５００ｎｍにおける平均透過率をＴ４０５０とすると、
６５％≦Ｔ４０５０という条件を満たす請求項１に記載の光学撮像レンズ。
【請求項７】
前記短波長吸収成分を含む前記光学レンズは、
波長５００ｎｍ〜５８０ｎｍにおける平均透過率をＴ５０５８とすると、
８５％≦Ｔ５０５８という条件を満たす請求項１に記載の光学撮像レンズ。
【請求項８】
前記短波長吸収成分を含む前記光学レンズは、
波長５８０ｎｍ〜７００ｎｍにおける平均透過率をＴ５８７０とすると、
８５％≦Ｔ５８７０という条件を満たす請求項１に記載の光学撮像レンズ。
【請求項９】
前記短波長吸収成分を含む前記光学レンズは、
波長４００ｎｍ〜４２０ｎｍにおける平均透過率をＴ４０４２とすると、
Ｔ４０４２≦５０％という条件を満たす請求項１に記載の光学撮像レンズ。
【請求項１０】
前記短波長吸収成分を含む前記光学レンズの光軸における厚さをＣＴａとすると、
ＣＴａ≦１．５ｍｍという条件を満たす請求項２に記載の光学撮像レンズ。
【請求項１１】
前記プラスチック材料のガラス転移温度をＴｇとすると、
１３１℃≦Ｔｇ≦１６５℃という条件を満たす請求項２に記載の光学撮像レンズ。
【請求項１２】
前記短波長吸収成分を含む前記光学レンズの透過率をＴとすると、
９０％≦Ｔという条件を満たす請求項２に記載の光学撮像レンズ。
【請求項１３】
前記短波長吸収成分を含む前記光学レンズのアッベ数をＶとすると、
１５．０≦Ｖ≦３７．５という条件を満たす請求項２に記載の光学撮像レンズ。
【請求項１４】
前記短波長吸収成分を含む前記光学レンズのヘイズをＨｚとすると、
０．３％≦Ｈｚ≦０．５％という条件を満たす請求項２に記載の光学撮像レンズ。
【請求項１５】
前記短波長吸収成分を含む前記光学レンズの屈折率をＮとすると、
１．６≦Ｎという条件を満たす請求項２に記載の光学撮像レンズ。
【請求項１６】
物体側から像側へ、
プラスチック材料で製造され且つ１つの短波長吸収成分を少なくとも含み、前記短波長吸収成分が前記プラスチック材料に均一に混合される少なくとも１つの光学レンズを備え、
前記短波長吸収成分を含む前記光学レンズは、屈折力を有し且つその物体側表面及び像側表面における少なくとも１つの表面が非球面であり、
前記短波長吸収成分を含む前記光学レンズの波長３５０ｎｍ〜４００ｎｍにおける平均透過率をＴ３５４０とし、
前記短波長吸収成分を含む前記光学レンズの波長４００ｎｍ〜４５０ｎｍにおける平均透過率をＴ４０４５とし、
前記短波長吸収成分を含む前記光学レンズの最大厚さをＴＫｍａｘとし、
前記短波長吸収成分を含む前記光学レンズの最小厚さをＴＫｍｉｎとすると、
Ｔ３５４０≦４０％、
Ｔ４０４５＜９０％、及び、
１．０＜ＴＫｍａｘ／ＴＫｍｉｎ≦２．０という条件を満たす光学撮像レンズ。
【請求項１７】
すべての前記短波長吸収成分を含む前記光学レンズの光軸における厚さの合計をｓｕｍＣＴａとし、
すべての前記光学レンズの光軸における厚さの合計をｓｕｍＣＴとすると、
ｓｕｍＣＴａ／ｓｕｍＣＴ≦１という条件を満たす請求項１６に記載の光学撮像レンズ。
【請求項１８】
前記光学レンズの数が２以上であり、且つ少なくとも２つの前記光学レンズは前記短波長吸収成分を含む請求項１６に記載の光学撮像レンズ
【請求項１９】
前記光学レンズの数が４以上であり、且つ少なくとも４つの前記光学レンズは屈折力を有する請求項１６に記載の光学撮像レンズ。
【請求項２０】
前記光学レンズの数が複数であり、前記短波長吸収成分を含む前記光学レンズは前記光学レンズにおける物体側から像側への第２枚の光学レンズ又は第３枚の光学レンズである請求項１６に記載の光学撮像レンズ。
【請求項２１】
前記短波長吸収成分を含む前記光学レンズの光学最大有効径の最大値をΦｍａｘとすると、
０．５０ｍｍ≦Φｍａｘ≦６０．００ｍｍという条件を満たす請求項１６に記載の光学撮像レンズ。
【請求項２２】
前記短波長吸収成分を含む前記光学レンズの光学最大有効径の最大値をΦｍａｘとし、
すべての前記短波長吸収成分を含む前記光学レンズの光軸における厚さの合計をｓｕｍＣＴａとすると、
０．１≦Φｍａｘ／ｓｕｍＣＴａという条件を満たす請求項１６に記載の光学撮像レンズ。
【請求項２３】
請求項１６に記載の光学撮像レンズと、
前記光学撮像レンズの撮像面に設けられる電子受光素子と、
を含む画像取込装置。
【請求項２４】
車両用撮影装置である電子装置であって、
請求項２３に記載の画像取込装置を含む電子装置。
【請求項２５】
モバイルデバイスである電子装置であって、
請求項２３に記載の画像取込装置を含む電子装置。
【請求項２６】
請求項１に記載の光学撮像レンズの光学レンズを製造するプラスチック材料であって、
前記プラスチック材料で製造される前記光学レンズの波長４００ｎｍ〜５００ｎｍにおける平均透過率をＴ４０５０とし、
前記プラスチック材料で製造される前記光学レンズの波長５００ｎｍ〜５８０ｎｍにおける平均透過率をＴ５０５８とし、
前記プラスチック材料で製造される前記光学レンズの５８０ｎｍ〜７００ｎｍにおける平均透過率をＴ５８７０とすると、
２０％≦Ｔ４０５０、
６０％≦Ｔ５０５８、及び、
６０％≦Ｔ５８７０という条件を満たす光学レンズのプラスチック材料。
【発明の詳細な説明】
【技術分野】
【０００１】
本発明は、プラスチック材料、光学撮像レンズ及び画像取込装置に関し、且つ、特に、短波長を吸収可能なプラスチック材料、及び短波長光線を吸収可能で電子装置に適用可能な小型化の光学撮像レンズ及び画像取込装置に関する。
【背景技術】
【０００２】
近年、モバイル製品に搭載されているマイクロ撮影レンズは、急速に発展しており、マイクロ化、非球面製造と量産のニーズを満たすように、マイクロ撮影レンズ内部に配置される光学レンズの何れもプラスチック材質を採用している。
【発明の概要】
【発明が解決しようとする課題】
【０００３】
しかしながら、光学レンズがプラスチック材質で製造されてなる場合、効果的に紫外線又は高エネルギー青色光のような短波長光線からの損害を抵抗できないため、プラスチック光学レンズの劣化という問題を引き起こし、更に撮影レンズの耐用度と撮像品質の何れも低下することがある。
【０００４】
上記問題を解決するために、業者によって光学レンズ上に１層又は複数層の紫外線を反射可能な膜層をコーティングするレンズコーティング技術が開発される。これによって、効果的に紫外線によるプラスチック光学レンズへの損害を低減させることができるが、マイクロ光学レンズ上にコーティングするコストがかなり高く、且つ均一的で完璧的なレンズコーティング技術の困難性が高すぎ、歩留まりの向上に不利である。
【０００５】
したがって、関連業者は、効果的に短波長光線を除き、これによって撮影レンズの耐用度と撮像品質を向上させ、且つ撮影レンズのマイクロ化に寄与し、更にモバイル製品への搭載に寄与し、レンズコーティング技術の製造コストが高すぎることと技術難度が高すぎることによる欠点を避けることができるプラスチック光学レンズを依然として求めている。
【課題を解決するための手段】
【０００６】
本発明によれば、物体側から像側へ、プラスチック材料で製造され且つプラスチック材料に均一に混合される少なくとも１つの短波長吸収成分を含み、屈折力を有し、その物体側表面及び像側表面の少なくとも１つの表面が非球面である少なくとも１つの光学レンズを含み、短波長吸収成分を含む光学レンズは、波長３５０ｎｍ〜４００ｎｍにおける平均透過率をＴ３５４０とし、波長４００ｎｍ〜４５０ｎｍにおける平均透過率をＴ４０４５とすると、Ｔ３５４０≦４０％、及びＴ４０４５＜９０％という条件を満たす光学撮像レンズを提供する。
【０００７】
本発明によれば、物体側から像側へ、プラスチック材料で製造され且つプラスチック材料に均一に混合される少なくとも１つの短波長吸収成分を含み、屈折力を有し、その物体側表面及び像側表面の少なくとも１つの表面が非球面である少なくとも１つの光学レンズを含み、短波長吸収成分を含む光学レンズは、波長３５０ｎｍ〜４００ｎｍにおける平均透過率をＴ３５４０とし、波長４００ｎｍ〜４５０ｎｍにおける平均透過率をＴ４０４５とし、短波長吸収成分を含む光学レンズの最大厚さをＴＫｍａｘとし、短波長吸収成分を含む光学レンズの最小厚さをＴＫｍｉｎとすると、Ｔ３５４０≦４０％、Ｔ４０４５＜９０％、及び１．０＜ＴＫｍａｘ／ＴＫｍｉｎ≦２．０という条件を満たす光学撮像レンズを提供する。
【０００８】
本発明によれば、前記の光学撮像レンズと、光学撮像レンズの撮像面に設けられる電子受光素子と、を含む画像取込装置を別に提供する。
【０００９】
本発明によれば、車両用撮影装置である電子装置であって、前記の画像取込装置を含む電子装置を更に提供する。
【００１０】
本発明によれば、モバイルデバイスである電子装置であって、前記の画像取込装置を含む電子装置を更に提供する。
【００１１】
本発明によれば、前記光学撮像レンズの光学レンズを製造するためのプラスチック材料であって、プラスチック材料で製造される光学レンズの波長４００ｎｍ〜５００ｎｍにおける平均透過率をＴ４０５０とし、プラスチック材料で製造される光学レンズの波長５００ｎｍ〜５８０ｎｍにおける平均透過率をＴ５０５８とし、プラスチック材料で製造される光学レンズの５８０ｎｍ〜７００ｎｍにおける平均透過率をＴ５８７０とすると、２０％≦Ｔ４０５０、６０％≦Ｔ５０５８、及び６０％≦Ｔ５８７０という条件を満たすことができるプラスチック材料を更に提供する。
【００１２】
Ｔ３５４０及びＴ４０４５は上記の条件を満たす場合、効果的に短波長光線を吸収でき、光学撮像レンズの撮像品質を向上させることができる。
【図面の簡単な説明】
【００１３】
本発明の上記及び他の目的、特徴、メリット及び実施例をより分かりやすくするために、添付図面の説明は以下の通りである。
【図１】本発明の第１実施形態による画像取込装置を示す模式図である。
【図２】本発明の第２実施形態による画像取込装置を示す模式図である。
【図３】本発明の第３実施形態による画像取込装置を示す模式図である。
【図４】本発明の第４実施形態による画像取込装置を示す模式図である。
【図５】本発明の第５実施形態による画像取込装置を示す模式図である。
【図６】本発明の第６実施形態による画像取込装置を示す模式図である。
【図７】本発明の第７実施形態による画像取込装置を示す模式図である。
【図８】本発明の第８実施形態による画像取込装置を示す模式図である。
【図９】本発明の第９実施形態による電子装置を示す模式図である。
【図１０】本発明の第１０実施形態による電子装置を示す模式図である。
【図１１】本発明の実施例１による透過率（Ｔｒａｎｓｍｉｓｓｉｏｎ）と波長（Ｗａｖｅｌｅｎｇｔｈ）を示す関係図である。
【図１２】本発明の実施例２による透過率と波長を示す関係図である。
【図１３】本発明の実施例３による透過率と波長を示す関係図である。
【図１４】本発明の実施例４による透過率と波長を示す関係図である。
【図１５】本発明の実施例５による透過率と波長を示す関係図である。
【図１６】本発明の実施例６による透過率と波長を示す関係図である。
【図１７】本発明の実施例７による透過率と波長を示す関係図である。
【図１８】本発明の実施例８による透過率と波長を示す関係図である。
【図１９】比較例１による透過率と波長を示す関係図である。
【図２０】本発明の別の実施例による短波長吸収成分を含む光学レンズの透過率と波長を示す関係図である。
【図２１】実施例６と比較例１の蛍光分光スペクトルの結果図である。
【発明を実施するための形態】
【００１４】
本発明は、物体側から像側へ少なくとも１つの光学レンズを含み、且つ光学撮像レンズの全体システムの焦点距離が正の屈折力である光学撮像レンズを提供する。これによって、フォーカスして影像を形成するように、集光を効果的に達成する。
【００１５】
光学レンズは、屈折力（正の屈折力又は負の屈折力を有してもよい）を有し、その物体側表面の光軸に近いところが凸面又は凹面であり、その像側表面の光軸に近いところが凸面又は凹面であり、その物体側表面及び像側表面における少なくとも１つの表面が非球面であり、且つ光学レンズがプラスチック材料で製造される。これによって、ニーズに応じて光学レンズの面型を設計し、効果的に収差を減少して撮像品質を向上させ、非球面によりマイクロ化の設計ニーズを満足でき、且つ好適なプラスチック材料を選択して蛍光問題を緩和しそして量産目的を満足できる。
【００１６】
光学撮像レンズにおいて、少なくとも１つの光学レンズは、少なくとも１つの短波長吸収成分を含む。光学撮像レンズが１枚だけの光学レンズを含む場合、この１枚だけの光学レンズは短波長吸収成分を含むが、光学撮像レンズが複数の光学レンズを含む場合、少なくとも１つの光学レンズは短波長吸収成分を含む。短波長吸収成分がプラスチック材料に均一に混合され、短波長吸収成分を含む光学レンズは屈折力を有し且つその物体側表面及び像側表面における少なくとも１つの表面が非球面である。これによって、光学撮像レンズが別の短波長吸収／遮断素子を搭載する必要がなく又は短波長吸収／遮断素子の数量を減少できるため、バックフォーカス空間の設計自由度を高めて、光学撮像レンズに更にマイクロ化の効果を達成させて、モバイル製品への搭載に寄与する。なお、本発明の短波長吸収成分は、均一に光学レンズのプラスチック材料に混合されて、レンズコーティング技術によって光学レンズに短波長光線を吸収する能力を付与することではないため、レンズコーティング技術の製造コストが高すぎ技術難度が高すぎる欠点を避けることができる。
【００１７】
短波長吸収成分を含む光学レンズの波長３５０ｎｍ〜４００ｎｍにおける平均透過率はＴ３５４０であり、短波長吸収成分を含む光学レンズの波長４００ｎｍ〜４５０ｎｍにおける平均透過率はＴ４０４５であり、Ｔ３５４０≦４０％、及びＴ４０４５＜９０％という条件を満たす。これによって、短波長吸収成分を含む光学レンズは、効果的に短波長光線（例えば、紫外線と青色光）を吸収して、光学撮像レンズの撮像をより鮮明にし同時に撮像のコントラストを高め、更に青色光の解除により効果的に影像のパープルフリンジ欠陥を改善できるため、撮像品質を向上させる効果を果たす。なお、吸収成分がエネルギーが高い紫外線波長を吸収した後で、エネルギーが低い青色光を出して撮像干渉問題（即ち、蛍光問題）が生じ、本発明に選択された短波長吸収材料により蛍光問題を避け又は減少することができ、これによって本発明の光学撮像レンズは高い撮像品質の効果を維持することができる。
又は、Ｔ３５４０≦３０％という条件を満たすことができる。
又は、Ｔ３５４０≦２０％という条件を満たすことができる。
又は、Ｔ４０４５≦８０％という条件を満たすことができる。
又は、Ｔ４０４５≦７０％という条件を満たすことができる。
【００１８】
本発明の光学撮像レンズにおいて、特定波長範囲における平均透過率は計算中に何れも各端点の透過率を含み、つまり、波長３５０ｎｍ〜４００ｎｍの平均透過率を計算する場合、波長３５０ｎｍに対応する透過率、波長３５１ｎｍに対応する透過率、及び波長４００ｎｍに対応する透過率を加算し平均値を計算して、計算された波長は１ｎｍに限定されない。
【００１９】
前記短波長吸収成分とは、短波長光線を吸収可能な物質を指す。言い換えれば、本発明の短波長吸収成分は、ＵＶＢ（波長範囲が２８０ｎｍ〜３１５ｎｍ）及びＵＶＡ（波長範囲が３１６ｎｍ〜４００ｎｍ）を吸収することができる。これによって、光学レンズの劣化という問題を避け、更に光学撮像レンズの耐用度と撮像品質を向上させることができる。また、本発明の短波長吸収成分によれば、同時に高エネルギーの青色光（波長範囲が４０１ｎｍ〜４３４ｎｍ）を吸収することができる。これによって、光学撮像レンズに入る高エネルギーの青色光ことを遮断し又は低減させることができ、更に影像がパープルフリンジ欠陥を生じることを避け、更に撮像品質を向上させることができる。
【００２０】
本発明の光学撮像レンズによれば、短波長吸収成分は、有機化合物であってもよい。これによって、光学レンズの透明度の維持に寄与する。ただし、短波長吸収成分は、ベンゾトリアゾール類化合物（ｂｅｎｚｏｔｒｉａｚｏｌｅ  ｃｏｍｐｏｕｎｄ）であってもよい。これによって、ベンゾトリアゾール官能基を有する化合物は、優れた吸収能力を持ち、２８０ｎｍ〜４００ｎｍ波長範囲の吸収効果の強化に寄与する。前記ベンゾトリアゾール化合物とは、置換もしくは無置換のベンゾトリアゾール官能基を含む化合物を指し、無置換のベンゾトリアゾール官能基の構造が式（ｉ）の通りである。
【化１】
2018055092.tif 000003
置換のベンゾトリアゾール官能基とは、式（ｉ）のベンゼン環における水素原子が他の置換基で置換されてもよく、例えば、アルキル基、ハロゲン原子で置換され、例を挙げれば、アルキル基が炭素数１〜４のアルキル基であってもよく、ハロゲン原子がＦ、Ｃｌ、Ｂｒ等であってもよいことを指す。
【００２１】
本発明の光学撮像レンズによれば、短波長吸収成分は、２−（２’−ヒドロキシ−３’−ｔ−ブチル−５’−メチルフェニル）−５−クロロベンゾトリアゾール（２−（２’−Ｈｙｄｒｏｘｙ−３’−ｔ−ｂｕｔｙｌ−５’−ｍｅｔｈｙｌｐｈｅｎｙｌ）−５−ｃｈｌｏｒｏｂｅｎｚｏｔｒｉａｚｏｌｅ）、２−（２’−ヒドロキシ−５’−ｔ−オクチルフェニル）ベンゾトリアゾール（２−（２’−Ｈｙｄｒｏｘｙ−５’−ｔ−ｏｃｔｙｌｐｈｅｎｙｌ）ｂｅｎｚｏｔｒｉａｚｏｌｅ）、２，２’−メチレンビス［６−（２Ｈ−ベンゾトリアゾール−２−イル）−４−（１，１，３，３−テトラメチルブチル）フェノール］（２，２’−Ｍｅｔｈｙｌｅｎｅｂｉｓ［６−（２Ｈ−ｂｅｎｚｏｔｒｉａｚｏｌ−２−ｙｌ）−４−（１，１，３，３−ｔｅｔｒａｍｅｔｈｙｌｂｕｔｙｌ）ｐｈｅｎｏｌ］）、２，２’−（１，４−フェニレン）ビス（４Ｈ−３，１−ベンゾオキサジン−４−オン）（２，２’−（１，４−Ｐｈｅｎｙｌｅｎｅ）ｂｉｓ（４Ｈ−３，１−ｂｅｎｚｏｘａｚｉｎ−４−ｏｎｅ））又はそれらの混合であってもよい。つまり、前記短波長吸収成分を単独又は２種以上を併用することができる。これによって、短波長吸収成分は、効果的に高エネルギー紫外線を吸収しまた蛍光問題を避けることができ、一部のプラスチック材料も紫外線により蛍光問題を有し、短波長吸収成分は、紫外線を吸収することでプラスチック材料の蛍光問題を共に解消し、蛍光問題の解決が高い撮像品質の維持に寄与する。前記蛍光による撮像干渉問題とは、短波長を吸収可能なある物質がエネルギーが高い紫外線を吸収した後で、エネルギーが低い青色光を出し、撮像干渉の問題が生じる。
前記２−（２’−ヒドロキシ−３’−ｔ−ブチル−５’−メチルフェニル）−５−クロロベンゾトリアゾールのＣＡＳ（Ｃｈｅｍｉｃａｌ  Ａｂｓｔｒａｃｔｓ  Ｓｅｒｖｉｃｅ）番号が３８９６−１１−５であり、２−（２’−ヒドロキシ−５’−ｔ−オクチルフェニル）ベンゾトリアゾールのＣＡＳ番号が３１４７−７５−９であり、２，２’−メチレンビス［６−（２Ｈ−ベンゾトリアゾール−２−イル）−４−（１，１，３，３−テトラメチルブチル）フェノール］のＣＡＳ番号が１０３５９７−４５−１であり、２，２’−（１，４−フェニレン）ビス（４Ｈ−３，１−ベンゾオキサジン−４−オン）のＣＡＳ番号が１８６００−５９−４である。
【００２２】
本発明の光学撮像レンズによれば、短波長吸収成分は、紫外線−３２６（ＵＶ−３２６）、紫外線−３２９（ＵＶ−３２９）、紫外線−３６０（ＵＶ−３６０）、紫外線−３６３８（ＵＶ−３６３８）又は紫外線３９０（ＵＶ−３９０）であってもよいがそれらに限定されない。
更に詳しい例を挙げれば、短波長吸収成分は、ＢＡＳＦ株式会社（ＢＡＳＦ  ｃｈｅｍｉｃａｌ  Ｃｏ．，Ｌｔｄ．）によって生産された製品名がＴｉｎｕｖｉｎ  ３２６、Ｔｉｎｕｖｉｎ  ４７７又はＴｉｎｕｖｉｎ  Ｃａｒｂｏｐｒｏｔｅｃｔである物質であってもよいがそれらに限定されない。
又は、短波長吸収成分は、ＥＵＴＥＣ株式会社（ＥＵＴＥＣ  ｃｈｅｍｉｃａｌ  Ｃｏ．，Ｌｔｄ．）によって生産された製品名がＥｕｓｏｒｂ  ＵＶ−３９０、Ｅｕｓｏｒｂ  ＵＶ−１９９０、Ｅｕｓｏｒｂ  ＵＶ−１９９５、Ｅｕｓｏｒｂ  ＵＶ−３６０、Ｅｕｓｏｒｂ  ＵＶ−３６３８である物質であってもよいがそれらに限定されない。
又は、短波長吸収成分は、ＧＯ  ＹＥＮ実業株式会社（ＧＯ  ＹＥＮ  ＣＨＥＭＩＣＡＬ  ＩＮＤＵＳＴＲＩＡＬ  Ｃｏ．，Ｌｔｄ．）によって生産された製品名がＧｏｙｅｎｃｈｅｍ−ＢＬ３９０、Ｇｏｙｅｎｃｈｅｍ−ＢＬ３２６又はＧｏｙｅｎｃｈｅｍ−ＢＬ４７５である物質であってもよいがそれらに限定されない。
又は、短波長吸収成分は、Ｄｅｌｔａｃｈｅｍケミカル株式会社（Ｄｅｌｔａｃｈｅｍ  （Ｑｉｎｇｄａｏ）  Ｃｏ．，Ｌｔｄ．）によって生産された製品名がＯｍｎｉｓｔａｂ  ４６、Ｏｍｎｉｓｔａｂ  ４７又はＯｍｎｉｓｔａｂ  ９３である物質であってもよいがそれらに限定されない。
又は、短波長吸収成分は、永光ケミカル会社（Ｅｖｅｒｌｉｇｈｔ  Ｃｈｅｍｉｃａｌ  Ｉｎｄｕｓｔｒｉａｌ  Ｃｏｒｐｏｒａｔｉｏｎ）によって生産された製品名がＳＴ１５０４２又はＳＴ１３０５８である物質であってもよいがそれらに限定されない。
又は、短波長吸収成分は、住化ケムテックス会社（Ｓｕｍｉｋａ  Ｃｈｅｍｔｅｘ  Ｃｏ．，Ｌｔｄ．）によって生産された製品名がＳｕｍｉｓｏｒｂ  ３００又はＳｕｍｉｓｏｒｂ  ３４０である物質であってもよいがそれらに限定されない。
又は、短波長吸収成分は、ＡＤＥＫＡ株式会社（ＡＤＥＫＡ  Ｃｏ．，Ｌｔｄ．）によって生産された製品名がＬＡ−３１である物質であってもよいがそれに限定されない。又は、短波長吸収成分は、城北化学株式会社（ＪＯＨＯＫＵ  ＣＨＥＭＩＣＡＬ  Ｃｏ．，Ｌｔｄ．）によって生産された製品名がＪＦ−７９、ＪＦ−８３又はＪＦ−８３２である物質であってもよいがそれらに限定されない。
又は、短波長吸収成分は、ＣＢＣ株式会社（ＣＢＣ  Ｃｏ．，Ｌｔｄ）によって生産された製品名がＫＥＭＩＳＯＲＢ  ７３、ＫＥＭＩＳＯＲＢ  ２７９、ＫＥＭＩＳＯＲＢ  ５００である物質であってもよいがそれらに限定されない。
又は、短波長吸収成分は、Ｓｙｎｃｈｅｍｅｒケミカル株式会社（Ｓｙｎｃｈｅｍｅｒ  Ｃｏ．，Ｌｔｄ）によって生産された製品名がＳｙｎｓｏｒｂ−４３０である物質であってもよいがそれに限定されない。
又は、短波長吸収成分は、Ｒｉｃｈｆｏｒｔｕｎｅ化学製品会社（Ｒｉｃｈｆｏｒｔｕｎｅ  Ｃｈｅｍｉｃａｌｓ  Ｃｏ．，Ｌｔｄ．）によって生産された製品名が紫外線−３２６又はＲＦＣ−Ｂｌｕｅ  ４７である物質であってもよいがそれらに限定されない。
【００２３】
本発明の光学撮像レンズによれば、プラスチック材料は、熱可塑性材料であってもよい。これによって、光学レンズ成形の効率及び歩留まりの向上に寄与する。なお、プラスチック材料の主要成分は、ポリカーボネート（ｐｏｌｙｃａｒｂｏｎａｔｅ；ＰＣ）であってもよく、又はプラスチック材料は、ポリカーボネート、ポリエーテルイミド（ｐｏｌｙｅｔｈｅｒｉｍｉｄｅ；ＰＥＩ）、ポリメチルメタクリレート（ｐｏｌｙｍｅｔｈｙｌｍｅｔｈａｃｒｙｌａｔｅ；ＰＭＭＡ）、シクロオレフィンコポリマー（ｃｙｃｌｏ  ｏｌｅｆｉｎ  ｃｏｐｌｙｍｅｒ；ＣＯＣ）、シクロオレフィンポリマー（ｃｙｃｌｏ  ｏｌｅｆｉｎ  ｐｏｌｙｍｅｒ；ＣＯＰ）、ポリエチレンテレフタレート（ｐｏｌｙｅｔｈｙｌｅｎｅ  ｔｅｒｅｐｈｔｈａｌａｔｅ；ＰＥＴ）、アクリロニトリル−ブタジエン−スチレン共重合体（ａｃｒｙｌｏｎｉｔｒｉｌｅ  ｂｕｔａｄｉｅｎｅ  ｓｔｙｒｅｎｅ；ＡＢＳ）、ポリスチレン（ｐｏｌｙｓｔｙｒｅｎｅ；ＰＳ）、ポリウレタン（ｐｏｌｙｕｒｅｔｈａｎｅ；ＰＵＲ）、メチルメタクリレート−スチレン共重合体（ｍｅｔｈｙｌｍｅｔｈａｃｒｙｌａｔｅ−ｓｔｙｒｅｎｅ；ＭＳ）、ポリスルホン（ｐｏｌｙｓｕｌｆｏｎｅ；ＰＳＵ）、エポキシ樹脂（ｅｐｏｘｙ）、シリコーン樹脂（ｓｉｌｉｃｏｎｅ）又はそれらの混合であってもよい。つまり、前記プラスチック材料を単独又は２種以上を併用することができる。これによって、適切なプラスチック材料は、光学レンズの製造安定性、成形精度と蛍光干渉問題の緩和に寄与する。
【００２４】
本発明の光学撮像レンズによれば、短波長吸収成分を含む光学レンズは、射出成形技術で製造されてなる。これによって、光学レンズの製造効率を高めることができる。
【００２５】
本発明の光学撮像レンズによれば、短波長吸収成分を含む光学レンズは、波長４００ｎｍ〜５００ｎｍ（青色可視光の領域）における平均透過率はＴ４０５０であり、６５％≦Ｔ４０５０という条件を満たすことができる。これによって、影像の青色ずれ欠陥を避けることができる。
又は、７５％≦Ｔ４０５０という条件を満たすことができる。
又は、８５％≦Ｔ４０５０という条件を満たすことができる。
又は、９０％≦Ｔ４０５０という条件を満たすことができる。
【００２６】
本発明の光学撮像レンズによれば、短波長吸収成分を含む光学レンズは、波長５００ｎｍ〜５８０ｎｍ（緑色可視光の領域）における平均透過率はＴ５０５８であり、８５％≦Ｔ５０５８という条件を満たすことができる。これによって、影像の緑色ずれ欠陥を避けることができる。
又は、９０％≦Ｔ５０５８という条件を満たすことができる。
【００２７】
本発明の光学撮像レンズによれば、短波長吸収成分を含む光学レンズは、波長５８０ｎｍ〜７００ｎｍ（赤色可視光の領域）における平均透過率はＴ５８７０であり、８５％≦Ｔ５８７０という条件を満たすことができる。これによって、影像の赤色ずれ欠陥を避けることができる。
又は、９０％≦Ｔ５８７０という条件を満たすことができる。
【００２８】
本発明の光学撮像レンズによれば、短波長吸収成分を含む光学レンズは、波長４００ｎｍ〜４２０ｎｍにおける平均透過率はＴ４０４２であり、Ｔ４０４２≦５０％という条件を満たすことができる。これによって、影像の赤色ずれ欠陥を避けることができる。
又は、Ｔ４０４２≦４０％という条件を満たすことができる。又は、Ｔ４０４２≦３０％という条件を満たすことができる。
【００２９】
本発明の光学撮像レンズによれば、光学レンズの数が２以上であってもよく、且つ少なくとも２つの光学レンズは、短波長吸収成分を含む。これによって、光学撮像レンズは、複数の短波長を吸収可能な光学レンズを含み、効果的に短波長光線の吸収効果を向上させ、品質の向上とマイクロ化効果を強化することができる。
又は、光学レンズの数が３以上であってもよく、且つ少なくとも３つの光学レンズは、短波長吸収成分を含む。
又は、光学レンズの数が４以上であってもよく、且つ少なくとも４つの光学レンズは、短波長吸収成分を含む。
又は、光学レンズの数が５以上であってもよく、且つ少なくとも５つの光学レンズは、短波長吸収成分を含む。
【００３０】
本発明の光学撮像レンズによれば、物体側に一番近い光学レンズは、短波長吸収成分を含んでもよい。これによって、直ちに吸収効果を達成し、短波長光線が光学撮像レンズに入った後で面反射により撮像を干渉することを効果的に防止することができる。
【００３１】
本発明の光学撮像レンズによれば、短波長吸収成分を含む光学レンズは、光軸における厚さがＣＴａであり、ＣＴａ≦１．５ｍｍという条件を満たすことができる。これによって、光学レンズの厚さが適切で安定的な短波長吸収効果を維持でき、フィルター効果と撮像品質の安定性を確保することができる。
又は、０．１０ｍｍ≦ＣＴａ≦１．００ｍｍという条件を満たすことができる。
又は、０．１０ｍｍ≦ＣＴａ≦０．８０ｍｍという条件を満たすことができる。
又は、０．１５ｍｍ≦ＣＴａ≦０．５０ｍｍという条件を満たすことができる。
【００３２】
本発明の光学撮像レンズによれば、プラスチック材料は、ガラス転移温度がＴｇであり、１３１℃≦Ｔｇ≦１６５℃という条件を満たし、これによって、光学レンズ射出成形の歩留まり及び効率を向上させることができる。
【００３３】
本発明の光学撮像レンズによれば、短波長吸収成分を含む光学レンズは、透過率がＴであり、９０％≦Ｔという条件を満たす。これによって、光学レンズに高い透過率の特性を持たせて光束を向上させることができる。又は、９０％≦Ｔ≦９３％という条件を満たすことができる。
【００３４】
本発明の光学撮像レンズによれば、短波長吸収成分を含む光学レンズは、アッベ数がＶであり、１５．０≦Ｖ≦３７．５という条件を満たす。これによって、光学レンズを収差の修正に寄与するようにする。
【００３５】
本発明の光学撮像レンズによれば、短波長吸収成分を含む光学レンズは、ヘイズがＨｚであり、０．３％≦Ｈｚ≦０．５％という条件を満たす。これによって、光学レンズの透明度の向上に寄与する。
【００３６】
本発明の光学撮像レンズによれば、短波長吸収成分を含む光学レンズは、屈折率がＮであり、１．６≦Ｎという条件を満たす。これによって、光学レンズに高い屈折率の特性を持たせ色差の修正に寄与する。
【００３７】
本発明の光学撮像レンズによれば、短波長吸収成分を含む光学レンズは、最大厚さがＴＫｍａｘ（最大厚さの測定は光軸と平行する）であり、最小厚さがＴＫｍｉｎ（最小厚さの測定は光軸と平行する）であり、１．０＜ＴＫｍａｘ／ＴＫｍｉｎ≦２．０という条件を満たし、上記厚さとは光学レンズの肉厚を指し、且つＴＫｍａｘ／ＴＫｍｉｎとは同じ光学レンズにおける肉厚最大箇所と肉厚最小箇所との比を指す。
これによって、本発明の光学撮像レンズは、短波長吸収成分を含む少なくとも１つの光学レンズを備え、短波長吸収成分を含む光学レンズが効果的に紫外線と青色光のような短波長光線を吸収できて、光学撮像レンズの撮像をより鮮明にし、撮像の高コントラストと高クリーン度の効果を向上させ、更に青色光の解消により効果的に影像のパープルフリンジ欠陥を改善し、これによって撮像品質を高める効果を果たす。
本発明に選択された短波長吸収材料は、蛍光問題を避け又は減少することができて、これによって本発明の光学撮像レンズは高い撮像品質の効果を維持することができる。このようにして、本発明の光学撮像レンズは、更にバックフォーカスの空間設計の自由度を高めることができ、より短いバックフォーカス設計により光学撮像レンズがより優れたマイクロ化効果を達成することができる。
又は、１．０＜ＴＫｍａｘ／ＴＫｍｉｎ≦１．８という条件を満たすことができる。
又は、１．０＜ＴＫｍａｘ／ＴＫｍｉｎ≦１．６という条件を満たすことができる。
又は、１．０５≦ＴＫｍａｘ／ＴＫｍｉｎ≦１．６という条件を満たすことができる。
又は、１．０７≦ＴＫｍａｘ／ＴＫｍｉｎ≦１．６という条件を満たすことができる。
【００３８】
本発明の光学撮像レンズによれば、光学レンズの数は２以上であり、すべての短波長吸収成分を含む光学レンズの光軸における厚さの合計はｓｕｍＣＴａであり、０．１０ｍｍ≦ｓｕｍＣＴａ≦４０．０ｍｍという条件を満たすことができる。これによって、光学撮像レンズのマイクロ化と短波長吸収効果の間にバランスを取ることに寄与する。
又は、０．１０ｍｍ≦ｓｕｍＣＴａ≦３０．０ｍｍという条件を満たすことができる。
又は、０．１０ｍｍ≦ｓｕｍＣＴａ≦２０．０ｍｍという条件を満たすことができる。
又は、０．１０ｍｍ≦ｓｕｍＣＴａ≦１０．０ｍｍという条件を満たすことができる。
又は、０．１５ｍｍ≦ｓｕｍＣＴａ≦５．０ｍｍという条件を満たすことができる。
又は、０．１５ｍｍ≦ｓｕｍＣＴａ≦１．０ｍｍという条件を満たすことができる。
特に言えば、光学撮像レンズは、短波長吸収成分を含む１つだけの光学レンズを備えてもよく、又は短波長吸収成分を含む複数の光学レンズを備えてもよい。光学撮像レンズが短波長吸収成分を含む１つだけの光学レンズを備える場合、ｓｕｍＣＴａは即ちこの短波長吸収成分を含む光学レンズの光軸における厚さであり、光学撮像レンズが短波長吸収成分を含む複数の光学レンズを備える場合、ｓｕｍＣＴａは即ちこれらの短波長吸収成分を含む光学レンズの光軸における厚さの合計である。
【００３９】
本発明の光学撮像レンズによれば、すべての短波長吸収成分を含む光学レンズの光軸における厚さの合計はｓｕｍＣＴａであり、すべての光学レンズの光軸における厚さの合計はｓｕｍＣＴであり、ｓｕｍＣＴａ／ｓｕｍＣＴ≦１という条件を満たすことができる。これによって、光学撮像レンズのマイクロ化と短波長吸収効果の間にバランスを取ることに寄与する。
又は、ｓｕｍＣＴａ／ｓｕｍＣＴ≦０．８という条件を満たすことができる。
又は、ｓｕｍＣＴａ／ｓｕｍＣＴ≦０．４という条件を満たすことができる。
又は、ｓｕｍＣＴａ／ｓｕｍＣＴ≦０．２という条件を満たすことができる。
【００４０】
本発明の光学撮像レンズによれば、光学レンズの数が４以上であり、且つ少なくとも４つの光学レンズは屈折力を有する。これによって、複数の光学レンズを有する光学撮像レンズは、撮像品質を向上させることに寄与して、高画素と高品質の撮影ニーズを満たす。
又は、光学レンズの数が５以上であり、且つ少なくとも５つの光学レンズは屈折力を有する。
光学レンズの数が６以上であり、且つ少なくとも６つの光学レンズは屈折力を有する。
光学レンズの数が７以上であり、且つ少なくとも７つの光学レンズは屈折力を有する。
光学レンズの数が８以上であり、且つ少なくとも８つの光学レンズは屈折力を有する。
【００４１】
本発明の光学撮像レンズによれば、短波長吸収成分を含む光学レンズは、前記光学レンズにおける物体側から像側への第２枚の光学レンズ又は第３枚の光学レンズに位置する。これによって、光学撮像レンズの赤外線吸収効果を確保でき、効果的に赤外線と電子受光素子との反応を防止して、色の歪みと撮像干渉を避ける。又は、短波長吸収成分を含む光学レンズは、前記光学レンズにおける物体側から像側への第２枚の光学レンズに位置する。又は、短波長吸収成分を含む光学レンズは、前記光学レンズにおける物体側から像側への第３枚の光学レンズに位置する。
【００４２】
本発明の光学撮像レンズによれば、短波長吸収成分を含む光学レンズの光学最大有効径における最大のものはΦｍａｘであり、０．５０ｍｍ≦Φｍａｘ≦６０．００ｍｍという条件を満たすことができる。これによって、光学最大有効径のサイズが適切であり、十分なサイズの光学最大有効径の設計で車両用撮影、スポーツ撮影とバーチャルリアリティ等のような大きな視角の応用ニーズを満たすことができ、更にマイクロ化光学撮像レンズの光学最大有効径が効果的に薄型モバイル装置に適用され、適切な光学最大有効径のサイズの範囲内のレンズがプラスチック射出時に成形安定性を向上させそしてレンズの応力残留現象を減少することができる。
又は、０．５０ｍｍ≦Φｍａｘ≦６０．０ｍｍという条件を満たすことができる。
又は、０．５０ｍｍ≦Φｍａｘ≦１５．００ｍｍという条件を満たすことができる。
又は、０．５０ｍｍ≦Φｍａｘ≦８．００ｍｍという条件を満たすことができる。
又は、０．５０ｍｍ≦Φｍａｘ≦５．００ｍｍという条件を満たすことができる。
特に言えば、光学撮像レンズは、短波長吸収成分を含む１つだけの光学レンズを備えてもよく、又は短波長吸収成分を含む複数の光学レンズを備えてもよい。光学撮像レンズが、短波長吸収成分を含む光学レンズを１つだけ備える場合、Φｍａｘは即ちこの短波長吸収成分を含む光学レンズの光学最大有効径であり、光学撮像レンズが短波長吸収成分を含む複数の光学レンズを備える場合、Φｍａｘは即ちこれらの短波長吸収成分を含む光学レンズの光学最大有効径における最大のものである。
【００４３】
本発明の光学撮像レンズによれば、短波長吸収成分を含む光学レンズの光学最大有効径における最大のものはΦｍａｘであり、すべての短波長吸収成分を含む光学レンズの光軸における厚さの合計はｓｕｍＣＴａであり、０．１０≦Φｍａｘ／ｓｕｍＣＴａという条件を満たすことができる。これによって、光学撮像レンズのマイクロ化と短波長吸収効果の間にバランスを取ることに寄与し、プラスチック成形の製造性能と成品品質を向上させる。
又は、０．４０≦Φｍａｘ／ｓｕｍＣＴａ≦１０．００という条件を満たすことができる。
又は、０．８０≦Φｍａｘ／ｓｕｍＣＴａ≦１０．００という条件を満たすことができる。
又は、１．００≦Φｍａｘ／ｓｕｍＣＴａ≦８．００という条件を満たすことができる。
又は、２．００≦Φｍａｘ／ｓｕｍＣＴａ≦６．００という条件を満たすことができる。
【００４４】
本発明の光学撮像レンズによれば、短波長吸収成分を含む光学レンズの５０％透過率における最大波長はＷＬＴ５０であり、ＷＬＴ５０≦４３５ｎｍという条件を満たすことができる。これによって、短波長吸収成分の５０％透過率における最大吸収波長は、効果的にパープルエッジ問題を低減させ且つ撮像における色ずれを避けて最適な影像カラーの忠実性を保有する。又は、ＷＬＴ５０≦４３０ｎｍという条件を満たすことができる。又は、ＷＬＴ５０≦４２８ｎｍという条件を満たすことができる。又は、ＷＬＴ５０≦４２５ｎｍという条件を満たすことができる。又は、３４６ｎｍ≦ＷＬＴ５０≦４２０ｎｍという条件を満たすことができる。
【００４５】
本発明は、前記の光学撮像レンズと、光学撮像レンズの撮像面に設けられる電子受光素子と、を含む画像取込装置を提供する。光学撮像レンズにおける少なくとも１つの光学レンズが少なくとも１つの短波長吸収成分を含むことによって、効果的に短波長光線を吸収して撮像品質を向上させ、バックフォーカス空間の設計自由度を高めることができて、画像取込装置に更にマイクロ化の効果を達成させて、モバイル製品への搭載に寄与する。好ましくは、画像取込装置は、バレルメンバー（Ｂａｒｒｅｌ  Ｍｅｍｂｅｒ）、支持装置（Ｈｏｌｄｅｒ  Ｍｅｍｂｅｒ）又はその組み合わせを更に含んでもよい。
【００４６】
本発明は、車両用撮影装置又はモバイル装置であってもよく、前記の画像取込装置を含む電子装置を提供する。これによって、電子装置は、効果的に短波長光線を吸収して撮像品質を向上させ、バックフォーカス空間の設計自由度を高めることができて、電子装置に更にマイクロ化の効果を達成させる。好ましくは、電子装置は、コントロールユニット（Ｃｏｎｔｒｏｌ  Ｕｎｉｔ）、ディスプレイユニット（Ｄｉｓｐｌａｙ）、ストレージユニット（Ｓｔｏｒａｇｅ  Ｕｎｉｔ）、ランダムアクセスメモリ（ＲＡＭ）又はその組み合わせを更に含んでもよい。
【００４７】
本発明は、前記光学撮像レンズの光学レンズを製造するためのプラスチック材料を提供して、プラスチック材料で製造される光学レンズ（即ち、短波長吸収成分を含む光学レンズ）の波長４００ｎｍ〜５００ｎｍにおける平均透過率はＴ４０５０であり、プラスチック材料で製造される光学レンズの波長５００ｎｍ〜５８０ｎｍにおける平均透過率はＴ５０５８であり、プラスチック材料で製造される光学レンズの波長５８０ｎｍ〜７００ｎｍにおける平均透過率はＴ５８７０であり、２０％≦Ｔ４０５０；６０％≦Ｔ５０５８、及び６０％≦Ｔ５８７０という条件を満たすことができる。これによって、影像の青色ずれ欠陥、緑色ずれ欠陥及び赤色ずれ欠陥を避けることができる。又は、６５％≦Ｔ４０５０、８５％≦Ｔ５０５８、及び８５％≦Ｔ５８７０という条件を満たすことができる。
【００４８】
上記説明に基づき、以下、具体的な実施形態と実施例を提出して図面にあわせて詳しく説明する。
【００４９】
＜第１実施形態＞
図１を参照すると、本発明の第１実施形態による画像取込装置を示す模式図である。図１から分かるように、第１実施形態の画像取込装置は、光学撮像レンズ（特に付番せず）及び電子受光素子１９２を含む。光学撮像レンズは、物体側から像側へ順に第１の光学レンズ１１０及び撮像面１９１を含み、電子受光素子１９２が光学撮像レンズの撮像面１９１に設けられ、光学撮像レンズは、別に選択的に絞り（未図示）、赤外線遮断フィルター素子（未図示）等の他の素子を含んでもよく、他の素子は本発明の重点ではないため、ここに説明しない。
【００５０】
第１の光学レンズ１１０は、正の屈折力を有し、その物体側表面１１１の光軸に近いところが凸面であり、その像側表面１１２の光軸に近いところが凸面であり、且つその物体側表面１１１及び像側表面１１２の何れも非球面である。第１の光学レンズ１１０は、プラスチック材料で製造され、且つ少なくとも１つの短波長吸収成分（特に付番せず）を含み、短波長吸収成分が均一にプラスチック材料（特に付番せず）に混合される。
第１の光学レンズ１１０の光軸における厚さはＣＴ１であり、且つＣＴ１＝３．９２ｍｍ（即ち第１の光学レンズ１１０のＣＴａ）、第１の光学レンズ１１０の５０％透過率における最大波長はＷＬＴ５０であり、ＷＬＴ５０≦４３５ｎｍという条件を満たすことができる。
第１の光学レンズ１１０の波長３５０ｎｍ〜４００ｎｍにおける平均透過率はＴ３５４０であり、第１の光学レンズ１１０の波長４００ｎｍ〜４５０ｎｍにおける平均透過率はＴ４０４５であり、第１の光学レンズ１１０の波長４００ｎｍ〜５００ｎｍにおける平均透過率はＴ４０５０であり、第１の光学レンズ１１０の波長５００ｎｍ〜５８０ｎｍにおける平均透過率はＴ５０５８であり、第１の光学レンズ１１０の波長５８０ｎｍ〜７００ｎｍにおける平均透過率はＴ５８７０である。Ｔ３５４０≦４０％、Ｔ４０４５＜９０％、６５％≦Ｔ４０５０、８５％≦Ｔ５０５８、及び８５％≦Ｔ５８７０という条件を満たすことができる。
【００５１】
第１実施形態の光学撮像レンズにおいて、短波長吸収成分を含む光学レンズ（即ち第１の光学レンズ１１０）の最大厚さはＴＫｍａｘであり、短波長吸収成分を含む光学レンズの最小厚さはＴＫｍｉｎである。ＴＫｍａｘ／ＴＫｍｉｎ＝１．７５、ただし、ＴＫｍａｘ＝３．９２ｍｍ、ＴＫｍｉｎ＝２．２５ｍｍという条件を満たす。
【００５２】
第１実施形態の光学撮像レンズにおいて、短波長吸収成分を含む光学レンズ（即ち第１の光学レンズ１１０）の光軸における厚さの合計はｓｕｍＣＴａ（第１実施形態において、ｓｕｍＣＴａは第１の光学レンズ１１０の光軸における厚さＣＴ１に等しい）である。すべての光学レンズの光軸における厚さの合計はｓｕｍＣＴ（第１実施形態において、ｓｕｍＣＴは第１の光学レンズ１１０の光軸における厚さＣＴ１に等しい）である。短波長吸収成分を含む光学レンズの光学最大有効径における最大のものはΦｍａｘ（第１実施形態において、Φｍａｘは第１の光学レンズ１１０の光学最大有効径に等しい）である。ｓｕｍＣＴａ＝３．９２ｍｍ、ｓｕｍＣＴ＝３．９２ｍｍ、Φｍａｘ＝１０．６４ｍｍ、ｓｕｍＣＴａ／ｓｕｍＣＴ＝１、及びΦｍａｘ／ｓｕｍＣＴａ＝２．７１という条件を満たす。
【００５３】
プラスチック材料と短波長吸収成分の細部は、ここでは説明しない。前文を参照されたい。
【００５４】
注意すべきなのは、第１の光学レンズ１１０において、散点部は短波長吸収成分を示し、余白部はプラスチック材料を示すが、ただ光学レンズに短波長吸収成分が均一に混合されることを示し、点のサイズと分布が特別な意味がなく、例えば、短波長吸収成分の粒径、濃度又は種類を示すためのものではなく、また、以下に各実施形態の何れも同じであるため、更に説明しない。
【００５５】
＜第２実施形態＞
図２を参照すると、本発明の第２実施形態による画像取込装置を示す模式図である。図２から分かるように、第２実施形態の画像取込装置は、光学撮像レンズ（特に付番せず）及び電子受光素子２９２を含む。光学撮像レンズは物体側から像側へ順に第１の光学レンズ２１０、第２の光学レンズ２２０及び撮像面２９１を含み、電子受光素子２９２が光学撮像レンズの撮像面２９１に設けられ、光学撮像レンズは、別に選択的に絞り（未図示）、赤外線遮断フィルター素子（未図示）等の他の素子を含んでもよく、他の素子は本発明の重点ではないため、ここに説明しない。
【００５６】
第１の光学レンズ２１０は、正の屈折力を有し、その物体側表面２１１の光軸に近いところが凸面であり、その像側表面２１２の光軸に近いところが凹面であり、且つその物体側表面２１１及び像側表面２１２の何れも非球面である。第１の光学レンズ２１０は、プラスチック材料で製造され、且つ少なくとも１つの短波長吸収成分（特に付番せず）を含み、短波長吸収成分が均一にプラスチック材料（特に付番せず）に混合される。
第１の光学レンズ２１０の光軸における厚さはＣＴ１であり、ＣＴ１＝０．５９ｍｍ（即ち第１の光学レンズ２１０のＣＴａ）という条件を満たし、第１の光学レンズ２１０の５０％透過率における最大波長はＷＬＴ５０であり、ＷＬＴ５０≦４３５ｎｍという条件を満たすことができる。
第１の光学レンズ２１０の波長３５０ｎｍ〜４００ｎｍにおける平均透過率はＴ３５４０であり、第１の光学レンズ２１０の波長４００ｎｍ〜４５０ｎｍにおける平均透過率はＴ４０４５であり、第１の光学レンズ２１０の波長４００ｎｍ〜５００ｎｍにおける平均透過率はＴ４０５０であり、第１の光学レンズ２１０の波長５００ｎｍ〜５８０ｎｍにおける平均透過率はＴ５０５８であり、第１の光学レンズ２１０の波長５８０ｎｍ〜７００ｎｍにおける平均透過率はＴ５８７０であり、第１の光学レンズ２１０の波長４００ｎｍ〜４２０ｎｍにおける平均透過率はＴ４０４２である。Ｔ３５４０≦４０％、Ｔ４０４５＜９０％、６５％≦Ｔ４０５０、８５％≦Ｔ５０５８、８５％≦Ｔ５８７０、及びＴ４０４２≦５０％という条件を満たすことができる。
【００５７】
第２の光学レンズ２２０は、負の屈折力を有し、その物体側表面２２１の光軸に近いところが凹面であり、その像側表面２２２の光軸に近いところが凸面であり、且つその物体側表面２２１及び像側表面２２２の何れも非球面である。第２の光学レンズ２２０は、プラスチック材料で製造され、且つ少なくとも１つの短波長吸収成分（特に付番せず）を含み、短波長吸収成分が均一にプラスチック材料（特に付番せず）に混合される。
第２の光学レンズ２２０の光軸における厚さはＣＴ２であり、ＣＴ２＝１．１３ｍｍ（即ち第２の光学レンズ２２０のＣＴａ）という条件を満たし、第２の光学レンズ２２０の５０％透過率における最大波長はＷＬＴ５０であり、ＷＬＴ５０≦４３５ｎｍという条件を満たすことができる。
第２の光学レンズ２２０の波長３５０ｎｍ〜４００ｎｍにおける平均透過率はＴ３５４０であり、第２の光学レンズ２２０の波長４００ｎｍ〜４５０ｎｍにおける平均透過率はＴ４０４５であり、第２の光学レンズ２２０の波長４００ｎｍ〜５００ｎｍにおける平均透過率はＴ４０５０であり、第２の光学レンズ２２０の波長５００ｎｍ〜５８０ｎｍにおける平均透過率はＴ５０５８であり、第２の光学レンズ２２０の波長５８０ｎｍ〜７００ｎｍにおける平均透過率はＴ５８７０であり、第２の光学レンズ２２０の波長４００ｎｍ〜４２０ｎｍにおける平均透過率はＴ４０４２である。Ｔ３５４０≦４０％、Ｔ４０４５＜９０％、６５％≦Ｔ４０５０、８５％≦Ｔ５０５８、８５％≦Ｔ５８７０、及びＴ４０４２≦５０％という条件を満たすことができる。
【００５８】
第２実施形態の光学撮像レンズにおいて、第１の光学レンズ２１０と第２の光学レンズ２２０の何れも少なくとも１つの短波長吸収成分を含み、且つ第１の光学レンズ２１０と第２の光学レンズ２２０の少なくとも１つの短波長吸収成分は同一でも異なっていてもよい。また、物体側に一番近い第１の光学レンズ２１０は、少なくとも１つの短波長吸収成分を含み、且つ短波長吸収成分を含む光学レンズはすべての光学レンズにおける物体側から像側への第２枚の光学レンズであり、即ち第２の光学レンズ２２０である。
【００５９】
第２実施形態の光学撮像レンズにおいて、短波長吸収成分を含む光学レンズ（即ち第１の光学レンズ２１０及び第２の光学レンズ２２０）の最大厚さはＴＫｍａｘであり、短波長吸収成分を含む光学レンズの最小厚さはＴＫｍｉｎである。第１の光学レンズ２１０は、ＴＫｍａｘ／ＴＫｍｉｎ＝１．１２、ただし、ＴＫｍａｘ＝０．５３ｍｍ、ＴＫｍｉｎ＝０．４７ｍｍという条件を満たし、第２の光学レンズ２２０は、ＴＫｍａｘ／ＴＫｍｉｎ＝１．１８、ただし、ＴＫｍａｘ＝１．３７ｍｍ、ＴＫｍｉｎ＝０．７６ｍｍという条件を満たす。
【００６０】
第２実施形態の光学撮像レンズにおいて、短波長吸収成分を含む光学レンズ（即ち第１の光学レンズ２１０、第２の光学レンズ２２０）の光軸における厚さの合計はｓｕｍＣＴａ（第２実施形態において、ｓｕｍＣＴａは第１の光学レンズ２１０の光軸における厚さＣＴ１に第２の光学レンズ２２０の光軸における厚さＣＴ２を足したものに等しい）である。すべての光学レンズの光軸における厚さの合計はｓｕｍＣＴ（第２実施形態において、ｓｕｍＣＴは第１の光学レンズ２１０の光軸における厚さＣＴ１に第２の光学レンズ２２０の光軸における厚さＣＴ２を足したものに等しい）である。短波長吸収成分を含む光学レンズの光学最大有効径における最大のものはΦｍａｘ（第２実施形態において、Φｍａｘは第２の光学レンズ２２０の光学最大有効径に等しい）である。ｓｕｍＣＴａ＝１．７２ｍｍ、Φｍａｘ＝３．１２ｍｍ、ｓｕｍＣＴ＝１．７２ｍｍ、ｓｕｍＣＴａ／ｓｕｍＣＴ＝１、及びΦｍａｘ／ｓｕｍＣＴａ＝１．８１という条件を満たす。
【００６１】
プラスチック材料と短波長吸収成分の細部は、ここでは説明しない。前文を参照されたい。
【００６２】
＜第３実施形態＞
図３を参照すると、本発明の第３実施形態による画像取込装置を示す模式図である。図３から分かるように、第３実施形態の画像取込装置は、光学撮像レンズ（特に付番せず）及び電子受光素子３９２を含む。光学撮像レンズは、物体側から像側へ順に第１の光学レンズ３１０、第２の光学レンズ３２０、第３の光学レンズ３３０及び撮像面３９１を含み、電子受光素子３９２が光学撮像レンズの撮像面３９１に設けられ、光学撮像レンズは別に選択的に絞り（未図示）、赤外線遮断フィルター素子（未図示）等の他の素子を含んでもよく、他の素子は本発明の重点ではないため、ここに説明しない。
【００６３】
第１の光学レンズ３１０は、正の屈折力を有し、その物体側表面３１１の光軸に近いところが凸面であり、その像側表面３１２の光軸に近いところが凸面であり、且つその物体側表面３１１及び像側表面３１２の何れも非球面である。第１の光学レンズ３１０は、プラスチック材料で製造される。第１の光学レンズ３１０の光軸における厚さはＣＴ１であり、ＣＴ１＝０．４３ｍｍという条件を満たす。
【００６４】
第２の光学レンズ３２０は、負の屈折力を有し、その物体側表面３２１の光軸に近いところが凹面であり、その像側表面３２２の光軸に近いところが凸面であり、且つその物体側表面３２１及び像側表面３２２の何れも非球面である。第２の光学レンズ３２０は、プラスチック材料で製造され、且つ少なくとも１つの短波長吸収成分（特に付番せず）を含み、短波長吸収成分が均一にプラスチック材料（特に付番せず）に混合される。
第２の光学レンズ３２０の光軸における厚さはＣＴ２であり、ＣＴ２＝０．２３ｍｍ（即ち第２の光学レンズ３２０のＣＴａ）という条件を満たし、第２の光学レンズ３２０の５０％透過率における最大波長はＷＬＴ５０であり、ＷＬＴ５０≦４３５ｎｍという条件を満たすことができる。
第２の光学レンズ３２０の波長３５０ｎｍ〜４００ｎｍにおける平均透過率はＴ３５４０であり、第２の光学レンズ３２０の波長４００ｎｍ〜４５０ｎｍにおける平均透過率はＴ４０４５であり、第２の光学レンズ３２０の波長４００ｎｍ〜５００ｎｍにおける平均透過率はＴ４０５０であり、第２の光学レンズ３２０の波長５００ｎｍ〜５８０ｎｍにおける平均透過率はＴ５０５８であり、第２の光学レンズ３２０の波長５８０ｎｍ〜７００ｎｍにおける平均透過率はＴ５８７０であり、第２の光学レンズ３２０の波長４００ｎｍ〜４２０ｎｍにおける平均透過率はＴ４０４２である。Ｔ３５４０≦４０％、Ｔ４０４５＜９０％、６５％≦Ｔ４０５０、８５％≦Ｔ５０５８、８５％≦Ｔ５８７０、及びＴ４０４２≦５０％という条件を満たすことができる。
【００６５】
第３の光学レンズ３３０は、正の屈折力を有し、その物体側表面３３１の光軸に近いところが凸面であり、その像側表面３３２の光軸に近いところが凹面であり、且つその物体側表面３３１及び像側表面３３２の何れも非球面である。第３の光学レンズ３３０はプラスチック材料で製造され、第３の光学レンズ３３０の光軸における厚さはＣＴ３であり、ＣＴ３＝０．６９ｍｍという条件を満たす。
【００６６】
第３実施形態の光学撮像レンズにおいて、第２の光学レンズ３２０は、少なくとも１つの短波長吸収成分を含み、且つ短波長吸収成分を含む光学レンズはすべての光学レンズにおける物体側から像側への第２枚の光学レンズであり、即ち第２の光学レンズ３２０である。
【００６７】
第３実施形態の光学撮像レンズにおいて、短波長吸収成分を含む光学レンズ（即ち第２の光学レンズ３２０）の最大厚さはＴＫｍａｘであり、短波長吸収成分を含む光学レンズの最小厚さはＴＫｍｉｎである。ＴＫｍａｘ／ＴＫｍｉｎ＝１．４７、ただし、ＴＫｍａｘ＝０．３４ｍｍ、ＴＫｍｉｎ＝０．２３ｍｍという条件を満たす。
【００６８】
第３実施形態の光学撮像レンズにおいて、短波長吸収成分を含む光学レンズ（即ち第２の光学レンズ３２０）の光軸における厚さの合計はｓｕｍＣＴａ（第３実施形態において、ｓｕｍＣＴａは第２の光学レンズ３２０の光軸における厚さＣＴ２に等しい）である。すべての光学レンズの光軸における厚さの合計はｓｕｍＣＴ（第３実施形態において、ｓｕｍＣＴは第１の光学レンズ３１０の光軸における厚さＣＴ１と第２の光学レンズ３２０の光軸における厚さＣＴ２に、第３の光学レンズ３３０の光軸における厚さＣＴ３を足したものに等しい）である。短波長吸収成分を含む光学レンズの光学最大有効径における最大のものはΦｍａｘ（第３実施形態において、Φｍａｘは第２の光学レンズ３２０の光学最大有効径に等しい）である。ｓｕｍＣＴａ＝０．２３ｍｍ、Φｍａｘ＝１．２１ｍｍ、ｓｕｍＣＴ＝１．３５ｍｍ、ｓｕｍＣＴａ／ｓｕｍＣＴ＝０．１７、及びΦｍａｘ／ｓｕｍＣＴａ＝５．２８という条件を満たす。
【００６９】
プラスチック材料と短波長吸収成分の細部は、ここでは説明しない。前文を参照されたい。
【００７０】
＜第４実施形態＞
図４を参照すると、本発明の第４実施形態による画像取込装置を示す模式図である。図４から分かるように、第４実施形態の画像取込装置は、光学撮像レンズ（特に付番せず）及び電子受光素子４９２を含む。光学撮像レンズは、物体側から像側へ順に第１の光学レンズ４１０、第２の光学レンズ４２０、第３の光学レンズ４３０、第４の光学レンズ４４０及び撮像面４９１を含み、電子受光素子４９２が光学撮像レンズの撮像面４９１に設けられ、光学撮像レンズは別に選択的に絞り（未図示）、赤外線遮断フィルター素子（未図示）等の他の素子を含んでもよく、他の素子は本発明の重点ではないため、ここに説明しない。
【００７１】
第１の光学レンズ４１０は、正の屈折力を有し、その物体側表面４１１の光軸に近いところが凸面であり、その像側表面４１２の光軸に近いところが凹面であり、且つその物体側表面４１１及び像側表面４１２の何れも非球面である。第１の光学レンズ４１０は、プラスチック材料で製造され、且つ少なくとも１つの短波長吸収成分（特に付番せず）を含み、短波長吸収成分が均一にプラスチック材料（特に付番せず）に混合される。
第１の光学レンズ４１０の光軸における厚さはＣＴ１であり、ＣＴ１＝０．５４ｍｍ（即ち第１の光学レンズ４１０のＣＴａ）という条件を満たし、第１の光学レンズ４１０の５０％透過率における最大波長はＷＬＴ５０であり、ＷＬＴ５０≦４３５ｎｍという条件を満たすことができる。
第１の光学レンズ４１０の波長３５０ｎｍ〜４００ｎｍにおける平均透過率はＴ３５４０であり、第１の光学レンズ４１０の波長４００ｎｍ〜４５０ｎｍにおける平均透過率はＴ４０４５であり、第１の光学レンズ４１０の波長４００ｎｍ〜５００ｎｍにおける平均透過率はＴ４０５０であり、第１の光学レンズ４１０の波長５００ｎｍ〜５８０ｎｍにおける平均透過率はＴ５０５８であり、第１の光学レンズ４１０の波長５８０ｎｍ〜７００ｎｍにおける平均透過率はＴ５８７０である。Ｔ３５４０≦４０％、Ｔ４０４５＜９０％、６５％≦Ｔ４０５０、８５％≦Ｔ５０５８、及び８５％≦Ｔ５８７０という条件を満たすことができる。
【００７２】
第２の光学レンズ４２０は、負の屈折力を有し、その物体側表面４２１の光軸に近いところが凹面であり、その像側表面４２２の光軸に近いところが凹面であり、且つその物体側表面４２１及び像側表面４２２の何れも非球面である。第２の光学レンズ４２０は、プラスチック材料で製造され、第２の光学レンズ４２０の光軸における厚さがＣＴ２であり、ＣＴ２＝０．３８ｍｍという条件を満たす。
【００７３】
第３の光学レンズ４３０は、正の屈折力を有し、その物体側表面４３１の光軸に近いところが凹面であり、その像側表面４３２の光軸に近いところが凸面であり、且つその物体側表面４３１及び像側表面４３２の何れも非球面である。第３の光学レンズ４３０は、プラスチック材料で製造され、第３の光学レンズ４３０の光軸における厚さがＣＴ３であり、ＣＴ３＝０．４９ｍｍという条件を満たす。
【００７４】
第４の光学レンズ４４０は、負の屈折力を有し、その物体側表面４４１の光軸に近いところが凸面であり、その像側表面４４２の光軸に近いところが凹面であり、且つその物体側表面４４１及び像側表面４４２の何れも非球面である。第４の光学レンズ４４０は、プラスチック材料で製造され、且つ少なくとも１つの短波長吸収成分（特に付番せず）を含み、短波長吸収成分が均一にプラスチック材料（特に付番せず）に混合される。
第４の光学レンズ４４０の光軸における厚さはＣＴ４であり、ＣＴ４＝０．３２ｍｍ（即ち第４の光学レンズ４４０のＣＴａ）という条件を満たし、第４の光学レンズ４４０の５０％透過率における最大波長はＷＬＴ５０であり、ＷＬＴ５０≦４３５ｎｍという条件を満たすことができる。
第４の光学レンズ４４０の波長３５０ｎｍ〜４００ｎｍにおける平均透過率はＴ３５４０であり、第４の光学レンズ４４０の波長４００ｎｍ〜４５０ｎｍにおける平均透過率はＴ４０４５であり、第４の光学レンズ４４０の波長４００ｎｍ〜５００ｎｍにおける平均透過率はＴ４０５０であり、第４の光学レンズ４４０の波長５００ｎｍ〜５８０ｎｍにおける平均透過率はＴ５０５８であり、第４の光学レンズ４４０の波長５８０ｎｍ〜７００ｎｍにおける平均透過率はＴ５８７０である。Ｔ３５４０≦４０％、Ｔ４０４５＜９０％、６５％≦Ｔ４０５０、８５％≦Ｔ５０５８、及び８５％≦Ｔ５８７０という条件を満たすことができる。
【００７５】
第４実施形態の光学撮像レンズにおいて、第１の光学レンズ４１０と第４の光学レンズ４４０の何れも少なくとも１つの短波長吸収成分を含み、且つ第１の光学レンズ４１０と第４の光学レンズ４４０の少なくとも１つの短波長吸収成分は同一でも異なっていてもよい。また、物体側に一番近い第１の光学レンズ４１０は、少なくとも１つの短波長吸収成分を含む。
【００７６】
第４実施形態の光学撮像レンズにおいて、短波長吸収成分を含む光学レンズ（第１の光学レンズ４１０及び第４の光学レンズ４４０）の最大厚さはＴＫｍａｘであり、短波長吸収成分を含む光学レンズの最小厚さはＴＫｍｉｎである。第１の光学レンズ４１０は、ＴＫｍａｘ／ＴＫｍｉｎ＝２．７２、ただし、ＴＫｍａｘ＝０．５４ｍｍ、ＴＫｍｉｎ＝０．２０ｍｍという条件を満たし、第４の光学レンズ４４０は、ＴＫｍａｘ／ＴＫｍｉｎ＝２．０９、ただし、ＴＫｍａｘ＝０．６６ｍｍ、ＴＫｍｉｎ＝０．３２ｍｍという条件を満たす。
【００７７】
第４実施形態の光学撮像レンズにおいて、短波長吸収成分を含む光学レンズ（即ち第１の光学レンズ４１０、第４の光学レンズ４４０）の光軸における厚さの合計はｓｕｍＣＴａ（第４実施形態において、ｓｕｍＣＴａは第１の光学レンズ４１０の光軸における厚さＣＴ１に第４の光学レンズ４４０の光軸における厚さＣＴ４を足したものに等しい）である。すべての光学レンズの光軸における厚さの合計はｓｕｍＣＴ（第４実施形態において、ｓｕｍＣＴは第１の光学レンズ４１０の光軸における厚さＣＴ１と第２の光学レンズ４２０の光軸における厚さＣＴ２と第３の光学レンズ４３０の光軸における厚さＣＴ３に、第４の光学レンズ４４０の光軸における厚さＣＴ４を足したものに等しい）である。短波長吸収成分を含む光学レンズの光学最大有効径における最大のものはΦｍａｘ（第４実施形態において、Φｍａｘは第４の光学レンズ４４０の光学最大有効径に等しい）である。ｓｕｍＣＴａ＝０．８６ｍｍ、Φｍａｘ＝４．５５ｍｍ、ｓｕｍＣＴ＝１．７３ｍｍ、ｓｕｍＣＴａ／ｓｕｍＣＴ＝０．５０、及びΦｍａｘ／ｓｕｍＣＴａ＝５．３０という条件を満たす。
【００７８】
プラスチック材料と短波長吸収成分の細部は、ここでは説明しない。前文を参照されたい。
【００７９】
＜第５実施形態＞
図５を参照すると、本発明の第５実施形態による画像取込装置を示す模式図である。図５から分かるように、第５実施形態の画像取込装置は、光学撮像レンズ（特に付番せず）及び電子受光素子５９２を含む。光学撮像レンズは、物体側から像側へ順に第１の光学レンズ５１０、第２の光学レンズ５２０、第３の光学レンズ５３０、第４の光学レンズ５４０、第５の光学レンズ５５０及び撮像面５９１を含み、電子受光素子５９２が光学撮像レンズの撮像面５９１に設けられ、光学撮像レンズは別に選択的に絞り（未図示）、赤外線遮断フィルター素子（未図示）等の他の素子を含んでもよく、他の素子は本発明の重点ではないため、ここに説明しない。
【００８０】
第１の光学レンズ５１０は、正の屈折力を有し、その物体側表面５１１の光軸に近いところが凸面であり、その像側表面５１２の光軸に近いところが凸面であり、且つその物体側表面５１１及び像側表面５１２の何れも非球面である。第１の光学レンズ５１０は、プラスチック材料で製造され、且つ少なくとも１つの短波長吸収成分（特に付番せず）を含み、短波長吸収成分が均一にプラスチック材料（特に付番せず）に混合される。
第１の光学レンズ５１０の光軸における厚さはＣＴ１であり、ＣＴ１＝０．６５ｍｍ（即ち第１の光学レンズ５１０のＣＴａ）という条件を満たし、第１の光学レンズ５１０の５０％透過率における最大波長はＷＬＴ５０であり、ＷＬＴ５０≦４３５ｎｍという条件を満たすことができる。
第１の光学レンズ５１０の波長３５０ｎｍ〜４００ｎｍにおける平均透過率はＴ３５４０であり、第１の光学レンズ５１０の波長４００ｎｍ〜４５０ｎｍにおける平均透過率はＴ４０４５であり、第１の光学レンズ５１０の波長４００ｎｍ〜５００ｎｍにおける平均透過率はＴ４０５０であり、第１の光学レンズ５１０の波長５００ｎｍ〜５８０ｎｍにおける平均透過率はＴ５０５８であり、第１の光学レンズ５１０の波長５８０ｎｍ〜７００ｎｍにおける平均透過率はＴ５８７０である。Ｔ３５４０≦４０％、Ｔ４０４５＜９０％、６５％≦Ｔ４０５０、８５％≦Ｔ５０５８、及び８５％≦Ｔ５８７０という条件を満たすことができる。
【００８１】
第２の光学レンズ５２０は、負の屈折力を有し、その物体側表面５２１の光軸に近いところが凸面であり、その像側表面５２２の光軸に近いところが凹面であり、且つその物体側表面５２１及び像側表面５２２の何れも非球面である。第２の光学レンズ５２０は、プラスチック材料で製造され、且つ少なくとも１つの短波長吸収成分（特に付番せず）を含み、短波長吸収成分が均一にプラスチック材料（特に付番せず）に混合される。
第２の光学レンズ５２０の光軸における厚さはＣＴ２であり、ＣＴ２＝０．２７ｍｍ（即ち第２の光学レンズ５２０のＣＴａ）という条件を満たし、第２の光学レンズ５２０の５０％透過率における最大波長はＷＬＴ５０であり、ＷＬＴ５０≦４３５ｎｍという条件を満たすことができる。
第２の光学レンズ５２０の波長３５０ｎｍ〜４００ｎｍにおける平均透過率はＴ３５４０であり、第２の光学レンズ５２０の波長４００ｎｍ〜４５０ｎｍにおける平均透過率はＴ４０４５であり、第２の光学レンズ５２０の波長４００ｎｍ〜５００ｎｍにおける平均透過率はＴ４０５０であり、第２の光学レンズ５２０の波長５００ｎｍ〜５８０ｎｍにおける平均透過率はＴ５０５８であり、第２の光学レンズ５２０の波長５８０ｎｍ〜７００ｎｍにおける平均透過率はＴ５８７０である。Ｔ３５４０≦４０％、Ｔ４０４５＜９０％、６５％≦Ｔ４０５０、８５％≦Ｔ５０５８、及び８５％≦Ｔ５８７０という条件を満たすことができる。
【００８２】
第３の光学レンズ５３０は、負の屈折力を有し、その物体側表面５３１の光軸に近いところが凸面であり、その像側表面５３２の光軸に近いところが凹面であり、且つその物体側表面５３１及び像側表面５３２の何れも非球面である。第３の光学レンズ５３０は、プラスチック材料で製造される。第３の光学レンズ５３０の光軸における厚さはＣＴ３であり、ＣＴ３＝０．３８ｍｍという条件を満たす。
【００８３】
第４の光学レンズ５４０は、正の屈折力を有し、その物体側表面５４１の光軸に近いところが凹面であり、その像側表面５４２の光軸に近いところが凸面であり、且つその物体側表面５４１及び像側表面５４２の何れも非球面である。第４の光学レンズ５４０は、プラスチック材料で製造され、且つ少なくとも１つの短波長吸収成分（特に付番せず）を含み、短波長吸収成分が均一にプラスチック材料（特に付番せず）に混合される。
第４の光学レンズ５４０の光軸における厚さはＣＴ４であり、ＣＴ４＝０．９３ｍｍ（即ち第４の光学レンズ５４０のＣＴａ）という条件を満たし、第４の光学レンズ５４０の５０％透過率における最大波長はＷＬＴ５０であり、ＷＬＴ５０≦４３５ｎｍという条件を満たすことができる。
第４の光学レンズ５４０の波長３５０ｎｍ〜４００ｎｍにおける平均透過率はＴ３５４０であり、第４の光学レンズ５４０の波長４００ｎｍ〜４５０ｎｍにおける平均透過率はＴ４０４５であり、第４の光学レンズ５４０の波長４００ｎｍ〜５００ｎｍにおける平均透過率はＴ４０５０であり、第４の光学レンズ５４０の波長５００ｎｍ〜５８０ｎｍにおける平均透過率はＴ５０５８であり、第４の光学レンズ５４０の波長５８０ｎｍ〜７００ｎｍにおける平均透過率はＴ５８７０である。Ｔ３５４０≦４０％、Ｔ４０４５＜９０％、６５％≦Ｔ４０５０、８５％≦Ｔ５０５８、及び８５％≦Ｔ５８７０という条件を満たすことができる。
【００８４】
第５の光学レンズ５５０は、負の屈折力を有し、その物体側表面５５１の光軸に近いところが凹面であり、その像側表面５５２の光軸に近いところが凹面であり、且つその物体側表面５５１及び像側表面５５２の何れも非球面である。第５の光学レンズ５５０は、プラスチック材料で製造される。第５の光学レンズ５５０の光軸における厚さはＣＴ５であり、ＣＴ５＝０．５１ｍｍという条件を満たす。
【００８５】
第５実施形態の光学撮像レンズにおいて、第１の光学レンズ５１０、第２の光学レンズ５２０と第４の光学レンズ５４０の何れも少なくとも１つの短波長吸収成分を含み、ただし、第１の光学レンズ５１０、第２の光学レンズ５２０と第４の光学レンズ５４０の少なくとも１つの短波長吸収成分は同一でも異なっていてもよい。また、物体側に一番近い第１の光学レンズ５１０は、少なくとも１つの短波長吸収成分を含み、且つ短波長吸収成分を含む光学レンズはすべての光学レンズにおける物体側から像側への第２枚の光学レンズであり、即ち第２の光学レンズ５２０である。
【００８６】
第５実施形態の光学撮像レンズにおいて、短波長吸収成分を含む光学レンズ（即ち第１の光学レンズ５１０、第２の光学レンズ５２０及び第４の光学レンズ５４０）の最大厚さはＴＫｍａｘであり、短波長吸収成分を含む光学レンズの最小厚さはＴＫｍｉｎである。第１の光学レンズ５１０は、ＴＫｍａｘ／ＴＫｍｉｎ＝１．９８、ただし、ＴＫｍａｘ＝０．６５ｍｍ、ＴＫｍｉｎ＝０．３３ｍｍという条件を満たし、第２の光学レンズ５２０は、ＴＫｍａｘ／ＴＫｍｉｎ＝３．６７、ただし、ＴＫｍａｘ＝０．９８ｍｍ、ＴＫｍｉｎ＝０．２７ｍｍという条件を満たし、第４の光学レンズ５４０は、ＴＫｍａｘ／ＴＫｍｉｎ＝２．４４、ただし、ＴＫｍａｘ＝０．９３ｍｍ、ＴＫｍｉｎ＝０．３８ｍｍという条件を満たす。
【００８７】
第５実施形態の光学撮像レンズにおいて、短波長吸収成分を含む光学レンズ（即ち第１の光学レンズ５１０、第２の光学レンズ５２０と第４の光学レンズ５４０）の光軸における厚さの合計はｓｕｍＣＴａ（第５実施形態において、ｓｕｍＣＴａは第１の光学レンズ５１０の光軸における厚さＣＴ１と第２の光学レンズ５２０の光軸における厚さＣＴ２に第４の光学レンズ５４０の光軸における厚さＣＴ４を足したものに等しい）である。すべての光学レンズの光軸における厚さの合計はｓｕｍＣＴ（第５実施形態において、ｓｕｍＣＴは第１の光学レンズ５１０の光軸における厚さＣＴ１と第２の光学レンズ５２０の光軸における厚さＣＴ２と第３の光学レンズ５３０の光軸における厚さＣＴ３と第４の光学レンズ５４０の光軸における厚さＣＴ４に、第５の光学レンズ５５０の光軸における厚さＣＴ５を足したものに等しい）である。短波長吸収成分を含む光学レンズの光学最大有効径における最大のものはΦｍａｘ（第５実施形態において、Φｍａｘは第４の光学レンズ５４０の光学最大有効径に等しい）である。ｓｕｍＣＴａ＝１．８４ｍｍ、Φｍａｘ＝３．０４ｍｍ、ｓｕｍＣＴ＝２．７３ｍｍ、ｓｕｍＣＴａ／ｓｕｍＣＴ＝０．６７、及びΦｍａｘ／ｓｕｍＣＴａ＝１．６５という条件を満たす。
【００８８】
プラスチック材料と短波長吸収成分の細部は、ここでは説明しない。前文を参照されたい。
【００８９】
＜第６実施形態＞
図６を参照すると、本発明の第６実施形態の画像取込装置を示す模式図である。図６から分かるように、第６実施形態の画像取込装置は、光学撮像レンズ（特に付番せず）及び電子受光素子６９２を含む。光学撮像レンズは、物体側から像側へ順に第１の光学レンズ６１０、第２の光学レンズ６２０、第３の光学レンズ６３０、第４の光学レンズ６４０、第５の光学レンズ６５０、第６の光学レンズ６６０及び撮像面６９１を含み、電子受光素子６９２が光学撮像レンズの撮像面６９１に設けられ、光学撮像レンズは別に選択的に絞り（未図示）、赤外線遮断フィルター素子（未図示）等の他の素子を含んでもよく、他の素子は本発明の重点ではないため、ここに説明しない。
【００９０】
第１の光学レンズ６１０は、正の屈折力を有し、その物体側表面６１１の光軸に近いところが凸面であり、その像側表面６１２の光軸に近いところが凹面であり、且つその物体側表面６１１及び像側表面６１２の何れも非球面である。第１の光学レンズ６１０は、プラスチック材料で製造され、且つ少なくとも１つの短波長吸収成分（特に付番せず）を含み、短波長吸収成分が均一にプラスチック材料（特に付番せず）に混合される。
第１の光学レンズ６１０の光軸における厚さはＣＴ1であり、ＣＴ１＝０．５７ｍｍ（即ち第１の光学レンズ６１０のＣＴａ）という条件を満たし、第１の光学レンズ６１０の５０％透過率における最大波長はＷＬＴ５０であり、ＷＬＴ５０≦４３５ｎｍという条件を満たすことができる。
第１の光学レンズ６１０の波長３５０ｎｍ〜４００ｎｍにおける平均透過率はＴ３５４０であり、第１の光学レンズ６１０の波長４００ｎｍ〜４５０ｎｍにおける平均透過率はＴ４０４５であり、第１の光学レンズ６１０の波長４００ｎｍ〜５００ｎｍにおける平均透過率はＴ４０５０であり、第１の光学レンズ６１０の波長５００ｎｍ〜５８０ｎｍにおける平均透過率はＴ５０５８であり、第１の光学レンズ６１０の波長５８０ｎｍ〜７００ｎｍにおける平均透過率はＴ５８７０であり、第１の光学レンズ６１０の波長４００ｎｍ〜４２０ｎｍにおける平均透過率はＴ４０４２である。Ｔ３５４０≦４０％、Ｔ４０４５＜９０％、６５％≦Ｔ４０５０、８５％≦Ｔ５０５８、８５％≦Ｔ５８７０、及びＴ４０４２≦５０％という条件を満たすことができる。
【００９１】
第２の光学レンズ６２０は、負の屈折力を有し、その物体側表面６２１の光軸に近いところが凸面であり、その像側表面６２２の光軸に近いところが凹面であり、且つその物体側表面６２１及び像側表面６２２の何れも非球面である。第２の光学レンズ６２０は、プラスチック材料で製造され、且つ少なくとも１つの短波長吸収成分（特に付番せず）を含み、短波長吸収成分が均一にプラスチック材料（特に付番せず）に混合される。
第２の光学レンズ６２０の光軸における厚さはＣＴ２であり、ＣＴ２＝０．２２ｍｍ（即ち第２の光学レンズ６２０のＣＴａ）という条件を満たし、第２の光学レンズ６２０の５０％透過率における最大波長はＷＬＴ５０であり、ＷＬＴ５０≦４３５ｎｍという条件を満たすことができる。
第２の光学レンズ６２０の波長３５０ｎｍ〜４００ｎｍにおける平均透過率はＴ３５４０であり、第２の光学レンズ６２０の波長４００ｎｍ〜４５０ｎｍにおける平均透過率はＴ４０４５であり、第２の光学レンズ６２０の波長４００ｎｍ〜５００ｎｍにおける平均透過率はＴ４０５０であり、第２の光学レンズ６２０の波長５００ｎｍ〜５８０ｎｍにおける平均透過率はＴ５０５８であり、第２の光学レンズ６２０の波長５８０ｎｍ〜７００ｎｍにおける平均透過率はＴ５８７０であり、第２の光学レンズ６２０の波長４００ｎｍ〜４２０ｎｍにおける平均透過率はＴ４０４２である。Ｔ３５４０≦４０％、Ｔ４０４５＜９０％、６５％≦Ｔ４０５０、８５％≦Ｔ５０５８、８５％≦Ｔ５８７０、及びＴ４０４２≦５０％という条件を満たすことができる。
【００９２】
第３の光学レンズ６３０は、正の屈折力を有し、その物体側表面６３１の光軸に近いところが凸面であり、その像側表面６３２の光軸に近いところが凸面であり、且つその物体側表面６３１及び像側表面６３２の何れも非球面である。第３の光学レンズ６３０は、プラスチック材料で製造され、且つ少なくとも１つの短波長吸収成分（特に付番せず）を含み、短波長吸収成分が均一にプラスチック材料（特に付番せず）に混合される。
第３の光学レンズ６３０の光軸における厚さはＣＴ３であり、ＣＴ３＝０．４７ｍｍ（即ち第３の光学レンズ６３０のＣＴａ）という条件を満たし、第３の光学レンズ６３０の５０％透過率における最大波長はＷＬＴ５０であり、ＷＬＴ５０≦４３５ｎｍという条件を満たすことができる。
第３の光学レンズ６３０の波長３５０ｎｍ〜４００ｎｍにおける平均透過率はＴ３５４０であり、第３の光学レンズ６３０の波長４００ｎｍ〜４５０ｎｍにおける平均透過率はＴ４０４５であり、第３の光学レンズ６３０の波長４００ｎｍ〜５００ｎｍにおける平均透過率はＴ４０５０であり、第３の光学レンズ６３０の波長５００ｎｍ〜５８０ｎｍにおける平均透過率はＴ５０５８であり、第３の光学レンズ６３０の波長５８０ｎｍ〜７００ｎｍにおける平均透過率はＴ５８７０であり、第３の光学レンズ６３０の波長４００ｎｍ〜４２０ｎｍにおける平均透過率はＴ４０４２である。Ｔ３５４０≦４０％、Ｔ４０４５＜９０％、６５％≦Ｔ４０５０、８５％≦Ｔ５０５８、８５％≦Ｔ５８７０、及びＴ４０４２≦５０％という条件を満たすことができる。
【００９３】
第４の光学レンズ６４０は、負の屈折力を有し、その物体側表面６４１の光軸に近いところが凹面であり、その像側表面６４２の光軸に近いところが凸面であり、且つその物体側表面６４１及び像側表面６４２の何れも非球面である。第４の光学レンズ６４０は、プラスチック材料で製造され、第４の光学レンズ６４０の光軸における厚さがＣＴ４であり、ＣＴ４＝０．３０ｍｍという条件を満たす。
【００９４】
第５の光学レンズ６５０は、正の屈折力を有し、その物体側表面６５１の光軸に近いところが凸面であり、その像側表面６５２の光軸に近いところが凹面であり、且つその物体側表面６５１及び像側表面６５２の何れも非球面である。第５の光学レンズ６５０は、プラスチック材料で製造され、第５の光学レンズ６５０の光軸における厚さがＣＴ５であり、ＣＴ５＝０．３４ｍｍという条件を満たす。
【００９５】
第６の光学レンズ６６０は、負の屈折力を有し、その物体側表面６６１の光軸に近いところが凹面であり、その像側表面６６２の光軸に近いところが凹面であり、且つその物体側表面６６１及び像側表面６６２の何れも非球面である。第６の光学レンズ６６０は、プラスチック材料で製造され、第６の光学レンズ６６０の光軸における厚さがＣＴ６であり、ＣＴ６＝０．３５ｍｍという条件を満たす。
【００９６】
第６実施形態の光学撮像レンズにおいて、第１の光学レンズ６１０、第２の光学レンズ６２０と第３の光学レンズ６３０の何れも少なくとも１つの短波長吸収成分を含み、且つ第１の光学レンズ６１０、第２の光学レンズ６２０と第３の光学レンズ６３０の少なくとも１つの短波長吸収成分は同一でも異なっていてもよい。また、物体側に一番近い第１の光学レンズ６１０は、少なくとも１つの短波長吸収成分を含み、且つ短波長吸収成分を含む光学レンズはすべての光学レンズにおける物体側から像側への第２枚の光学レンズ及び第３枚の光学レンズであり、即ち第２の光学レンズ６２０と第３の光学レンズ６３０である。
【００９７】
第６実施形態の光学撮像レンズにおいて、短波長吸収成分を含む光学レンズ（第１の光学レンズ６１０、第２の光学レンズ６２０及び第３の光学レンズ６３０）の最大厚さはＴＫｍａｘであり、短波長吸収成分を含む光学レンズの最小厚さはＴＫｍｉｎである。第１の光学レンズ６１０は、ＴＫｍａｘ／ＴＫｍｉｎ＝２．０５、ただし、ＴＫｍａｘ＝０．５７ｍｍ、ＴＫｍｉｎ＝０．２８ｍｍという条件を満たし、第２の光学レンズ６２０は、ＴＫｍａｘ／ＴＫｍｉｎ＝１．７３、ただし、ＴＫｍａｘ＝０．３８ｍｍ、ＴＫｍｉｎ＝０．２２ｍｍという条件を満たし、ただし、第３の光学レンズ６３０は、ＴＫｍａｘ／ＴＫｍｉｎ＝１．８５、ただし、ＴＫｍａｘ＝０．４７ｍｍ、ＴＫｍｉｎ＝０．２５ｍｍという条件を満たす。
【００９８】
第６実施形態の光学撮像レンズにおいて、短波長吸収成分を含む光学レンズ（第１の光学レンズ６１０、第２の光学レンズ６２０と第３の光学レンズ６３０）の光軸における厚さの合計はｓｕｍＣＴａ（第６実施形態において、ｓｕｍＣＴａは第１の光学レンズ６１０の光軸における厚さＣＴ１と第２の光学レンズ６２０の光軸における厚さＣＴ２に第３の光学レンズ６３０の光軸における厚さＣＴ３を足したものに等しい）である。すべての光学レンズの光軸における厚さの合計はｓｕｍＣＴ（第６実施形態において、ｓｕｍＣＴは第１の光学レンズ６１０の光軸における厚さＣＴ１と第２の光学レンズ６２０の光軸における厚さＣＴ２と第３の光学レンズ６３０の光軸における厚さＣＴ３と第４の光学レンズ６４０の光軸における厚さＣＴ４と第５の光学レンズ６５０の光軸における厚さＣＴ５に、第６の光学レンズ６６０の光軸における厚さＣＴ６を足したものに等しい）である。短波長吸収成分を含む光学レンズの光学最大有効径における最大のものはΦｍａｘ（第６実施形態において、Φｍａｘは第３の光学レンズ６３０の光学最大有効径に等しい）である。ｓｕｍＣＴａ＝１．２６ｍｍ、Φｍａｘ＝２．４１ｍｍ、ｓｕｍＣＴ＝２．２５ｍｍ、ｓｕｍＣＴａ／ｓｕｍＣＴ＝０．５６、及びΦｍａｘ／ｓｕｍＣＴａ＝１．９１という条件を満たす。
【００９９】
プラスチック材料と短波長吸収成分の細部は、ここでは説明しない。前文を参照されたい。
【０１００】
＜第７実施形態＞
図７を参照すると、本発明の第７実施形態による画像取込装置を示す模式図である。図７から分かるように、第７実施形態の画像取込装置は、光学撮像レンズ（特に付番せず）及び電子受光素子７９２を含む。光学撮像レンズは、物体側から像側へ順に第１の光学レンズ７１０、第２の光学レンズ７２０、第３の光学レンズ７３０、第４の光学レンズ７４０、第５の光学レンズ７５０、第６の光学レンズ７６０、第７の光学レンズ７７０及び撮像面７９１を含み、電子受光素子７９２が光学撮像レンズの撮像面７９１に設けられ、光学撮像レンズは別に選択的に絞り（未図示）、赤外線遮断フィルター素子（未図示）等の他の素子を含んでもよく、他の素子は本発明の重点ではないため、ここに説明しない。
【０１０１】
第１の光学レンズ７１０は、正の屈折力を有し、その物体側表面７１１の光軸に近いところが凸面であり、その像側表面７１２の光軸に近いところが凹面であり、且つその物体側表面７１１及び像側表面７１２の何れも非球面である。第１の光学レンズ７１０は、プラスチック材料で製造され、第１の光学レンズ７１０の光軸における厚さはＣＴ１であり、ＣＴ１＝０．５７ｍｍという条件を満たす。
【０１０２】
第２の光学レンズ７２０は、負の屈折力を有し、その物体側表面７２１の光軸に近いところが凹面であり、その像側表面７２２の光軸に近いところが凹面であり、且つその物体側表面７２１及び像側表面７２２の何れも非球面である。第２の光学レンズ７２０は、プラスチック材料で製造され、第２の光学レンズ７２０の光軸における厚さはＣＴ２であり、ＣＴ２＝０．２０ｍｍという条件を満たす。
【０１０３】
第３の光学レンズ７３０は、負の屈折力を有し、その物体側表面７３１の光軸に近いところが凸面であり、その像側表面７３２の光軸に近いところが凹面であり、且つその物体側表面７３１及び像側表面７３２の何れも非球面である。第３の光学レンズ７３０は、プラスチック材料で製造され、且つ少なくとも１つの短波長吸収成分（特に付番せず）を含み、短波長吸収成分が均一にプラスチック材料（特に付番せず）に混合される。
第３の光学レンズ７３０の光軸における厚さがＣＴ３であり、ＣＴ３＝０．１９ｍｍ（即ち第３の光学レンズ７３０のＣＴａ）という条件を満たし、第３の光学レンズ７３０の５０％透過率における最大波長はＷＬＴ５０であり、ＷＬＴ５０≦４３５ｎｍという条件を満たすことができる。
第３の光学レンズ７３０の波長３５０ｎｍ〜４００ｎｍにおける平均透過率はＴ３５４０であり、第３の光学レンズ７３０の波長４００ｎｍ〜４５０ｎｍにおける平均透過率はＴ４０４５であり、第３の光学レンズ７３０の波長４００ｎｍ〜５００ｎｍにおける平均透過率はＴ４０５０であり、第３の光学レンズ７３０の波長５００ｎｍ〜５８０ｎｍにおける平均透過率はＴ５０５８であり、第３の光学レンズ７３０の波長５８０ｎｍ〜７００ｎｍにおける平均透過率はＴ５８７０である。Ｔ３５４０≦４０％、Ｔ４０４５＜９０％、６０％≦Ｔ４０５０、８５％≦Ｔ５０５８、及び８５％≦Ｔ５８７０という条件を満たすことができる。
【０１０４】
第４の光学レンズ７４０は、正の屈折力を有し、その物体側表面７４１の光軸に近いところが凸面であり、その像側表面７４２の光軸に近いところが凸面であり、且つその物体側表面７４１及び像側表面７４２の何れも非球面である。第４の光学レンズ７４０は、プラスチック材料で製造され、第４の光学レンズ７４０の光軸における厚さはＣＴ４であり、ＣＴ４＝０．６６ｍｍという条件を満たす。
【０１０５】
第５の光学レンズ７５０は、負の屈折力を有し、その物体側表面７５１の光軸に近いところが凸面であり、その像側表面７５２の光軸に近いところが凹面であり、且つその物体側表面７５１及び像側表面７５２の何れも非球面である。第５の光学レンズ７５０は、プラスチック材料で製造され、第５の光学レンズ７５０の光軸における厚さはＣＴ５であり、ＣＴ５＝０．３０ｍｍという条件を満たす。
【０１０６】
第６の光学レンズ７６０は、正の屈折力を有し、その物体側表面７６１の光軸に近いところが凸面であり、その像側表面７６２の光軸に近いところが凸面であり、且つその物体側表面７６１及び像側表面７６２の何れも非球面である。第６の光学レンズ７６０は、プラスチック材料で製造され、且つ少なくとも１つの短波長吸収成分（特に付番せず）を含み、短波長吸収成分が均一にプラスチック材料（特に付番せず）に混合される。
第６の光学レンズ７６０の光軸における厚さはＣＴ６であり、ＣＴ６＝０．９５ｍｍ（即ち第６の光学レンズ７６０のＣＴａ）という条件を満たし、第６の光学レンズ７６０の５０％透過率における最大波長はＷＬＴ５０であり、ＷＬＴ５０≦４３５ｎｍという条件を満たすことができる。
第６の光学レンズ７６０の波長３５０ｎｍ〜４００ｎｍにおける平均透過率はＴ３５４０であり、第６の光学レンズ７６０の波長４００ｎｍ〜４５０ｎｍにおける平均透過率はＴ４０４５であり、第６の光学レンズ７６０の波長４００ｎｍ〜５００ｎｍにおける平均透過率はＴ４０５０であり、第６の光学レンズ７６０の波長５００ｎｍ〜５８０ｎｍにおける平均透過率はＴ５０５８であり、第６の光学レンズ７６０の波長５８０ｎｍ〜７００ｎｍにおける平均透過率はＴ５８７０である。Ｔ３５４０≦４０％、Ｔ４０４５＜９０％、６０％≦Ｔ４０５０、８０％≦Ｔ５０５８、及び８０％≦Ｔ５８７０という条件を満たすことができる。
【０１０７】
第７の光学レンズ７７０は、負の屈折力を有し、その物体側表面７７１の光軸に近いところが凹面であり、その像側表面７７２の光軸に近いところが凹面であり、且つその物体側表面７７１及び像側表面７７２の何れも非球面である。第７の光学レンズ７７０は、プラスチック材料で製造され、第７の光学レンズ７７０の光軸における厚さはＣＴ７であり、ＣＴ７＝０．６０ｍｍという条件を満たす。
【０１０８】
第７実施形態の光学撮像レンズにおいて、第３の光学レンズ７３０と第６の光学レンズ７６０の何れも少なくとも１つの短波長吸収成分を含み、且つ第３の光学レンズ７３０と第６の光学レンズ７６０の少なくとも１つの短波長吸収成分は同一でも異なっていてもよく、且つ短波長吸収成分を含む光学レンズは、すべての光学レンズ中物体側から像側への第３枚の光学レンズであり、即ち第３の光学レンズ７３０である。
【０１０９】
第７実施形態の光学撮像レンズにおいて、短波長吸収成分を含む光学レンズ（第３の光学レンズ７３０、第６の光学レンズ７６０）の最大厚さはＴＫｍａｘであり、短波長吸収成分を含む光学レンズの最小厚さはＴＫｍｉｎである。第３の光学レンズ７３０は、ＴＫｍａｘ／ＴＫｍｉｎ＝１．８２、ただし、ＴＫｍａｘ＝０．３４ｍｍ、ＴＫｍｉｎ＝０．１９ｍｍという条件を満たし、第６の光学レンズ７６０は、ＴＫｍａｘ／ＴＫｍｉｎ＝２．５２、ただし、ＴＫｍａｘ＝０．９５ｍｍ、ＴＫｍｉｎ＝０．３７ｍｍという条件を満たす。
【０１１０】
第７実施形態の光学撮像レンズにおいて、短波長吸収成分を含む光学レンズ（即ち第３の光学レンズ７３０と第６の光学レンズ７６０）の光軸における厚さの合計はｓｕｍＣＴａ（第７実施形態において、ｓｕｍＣＴａは第３の光学レンズ７３０の光軸における厚さＣＴ３に第６の光学レンズ７６０の光軸における厚さＣＴ６を足したものに等しい）である。すべての光学レンズの光軸における厚さの合計はｓｕｍＣＴ（第６実施形態において、ｓｕｍＣＴは第１の光学レンズ７１０の光軸における厚さＣＴ１と第２の光学レンズ７２０の光軸における厚さＣＴ２と第３の光学レンズ７３０の光軸における厚さＣＴ３と第４の光学レンズ７４０の光軸における厚さＣＴ４と第５の光学レンズ７５０の光軸における厚さＣＴ５と第６の光学レンズ７６０の光軸における厚さＣＴ６に、第７の光学レンズ７７０の光軸における厚さＣＴ７を足したものに等しい）である。短波長吸収成分を含む光学レンズの光学最大有効径における最大のものはΦｍａｘ（第７実施形態において、Φｍａｘは第６の光学レンズ７６０の光学最大有効径に等しい）である。ｓｕｍＣＴａ＝１．１３ｍｍ、Φｍａｘ＝４．２５ｍｍ、ｓｕｍＣＴ＝３．４６ｍｍ、ｓｕｍＣＴａ／ｓｕｍＣＴ＝０．３３、及びΦｍａｘ／ｓｕｍＣＴａ＝３．７６という条件を満たす。
【０１１１】
プラスチック材料と短波長吸収成分の細部は、ここでは説明しない。前文を参照されたい。
【０１１２】
＜第８実施形態＞
図８を参照すると、本発明の第８実施形態の画像取込装置を示す模式図である。図８から分かるように、第８実施形態の画像取込装置は、光学撮像レンズ（特に付番せず）及び電子受光素子８９２を含む。光学撮像レンズは、物体側から像側へ順に第１の光学レンズ８１０、第２の光学レンズ８２０、第３の光学レンズ８３０、絞り８００、第４の光学レンズ８４０、第５の光学レンズ８５０、第６の光学レンズ８６０、第７の光学レンズ８７０、第８の光学レンズ８８０及び撮像面８９１を含み、電子受光素子８９２が光学撮像レンズの撮像面８９１に設けられ、光学撮像レンズは別に選択的に赤外線遮断フィルター素子（未図示）等の他の素子を含んでもよく、他の素子は本発明の重点ではないため、ここに説明しない。
【０１１３】
第１の光学レンズ８１０は、負の屈折力を有し、その物体側表面８１１の光軸に近いところが凸面であり、その像側表面８１２の光軸に近いところが凹面であり、且つその物体側表面８１１及び像側表面８１２の何れも球面である。第１の光学レンズ８１０は、プラスチック材料で製造され、且つ少なくとも１つの短波長吸収成分（特に付番せず）を含み、短波長吸収成分が均一にプラスチック材料（特に付番せず）に混合される。
第１の光学レンズ８１０の光軸における厚さはＣＴ１であり、ＣＴ１＝０．４０ｍｍ（即ち第１の光学レンズ８１０のＣＴａ）という条件を満たし、第１の光学レンズ８１０の５０％透過率における最大波長はＷＬＴ５０であり、ＷＬＴ５０≦４３５ｎｍという条件を満たすことができる。
第１の光学レンズ８１０の波長３５０ｎｍ〜４００ｎｍにおける平均透過率はＴ３５４０であり、第１の光学レンズ８１０の波長４００ｎｍ〜４５０ｎｍにおける平均透過率はＴ４０４５であり、第１の光学レンズ８１０の波長４００ｎｍ〜５００ｎｍにおける平均透過率はＴ４０５０であり、第１の光学レンズ８１０の波長５００ｎｍ〜５８０ｎｍにおける平均透過率はＴ５０５８であり、第１の光学レンズ８１０の波長５８０ｎｍ〜７００ｎｍにおける平均透過率はＴ５８７０であり、第１の光学レンズ８１０の波長４００ｎｍ〜４２０ｎｍにおける平均透過率はＴ４０４２である。Ｔ３５４０≦４０％、Ｔ４０４５＜９０％、６５％≦Ｔ４０５０、８５％≦Ｔ５０５８、８５％≦Ｔ５８７０、及びＴ４０４２≦５０％という条件を満たすことができる。
【０１１４】
第２の光学レンズ８２０は、負の屈折力を有し、その物体側表面８２１の光軸に近いところが凹面であり、その像側表面８２２の光軸に近いところが凹面であり、且つその物体側表面８２１及び像側表面８２２の何れも球面である。第２の光学レンズ８２０は、プラスチック材料で製造され、且つ少なくとも１つの短波長吸収成分（特に付番せず）を含み、短波長吸収成分が均一にプラスチック材料（特に付番せず）に混合される。
第２の光学レンズ８２０の光軸における厚さはＣＴ２であり、ＣＴ２＝０．３０ｍｍ（即ち第２の光学レンズ８２０のＣＴａ）という条件を満たし、第２の光学レンズ８２０の５０％透過率における最大波長はＷＬＴ５０であり、ＷＬＴ５０≦４３５ｎｍという条件を満たすことができる。
第２の光学レンズ８２０の波長３５０ｎｍ〜４００ｎｍにおける平均透過率はＴ３５４０であり、第２の光学レンズ８２０の波長４００ｎｍ〜４５０ｎｍにおける平均透過率はＴ４０４５であり、第２の光学レンズ８２０の波長４００ｎｍ〜５００ｎｍにおける平均透過率はＴ４０５０であり、第２の光学レンズ８２０の波長５００ｎｍ〜５８０ｎｍにおける平均透過率はＴ５０５８であり、第２の光学レンズ８２０の波長５８０ｎｍ〜７００ｎｍにおける平均透過率はＴ５８７０であり、第２の光学レンズ８２０の波長４００ｎｍ〜４２０ｎｍにおける平均透過率はＴ４０４２である。Ｔ３５４０≦４０％、Ｔ４０４５＜９０％、６５％≦Ｔ４０５０、８５％≦Ｔ５０５８、８５％≦Ｔ５８７０、及びＴ４０４２≦５０％という条件を満たすことができる。
【０１１５】
第３の光学レンズ８３０は、正の屈折力を有し、その物体側表面８３１の光軸に近いところが凸面であり、その像側表面８３２の光軸に近いところが凹面であり、且つその物体側表面８３１及び像側表面８３２の何れも非球面である。第３の光学レンズ８３０は、プラスチック材料で製造され、且つ少なくとも１つの短波長吸収成分（特に付番せず）を含み、短波長吸収成分が均一にプラスチック材料（特に付番せず）に混合される。
第３の光学レンズ８３０の光軸における厚さはＣＴ３であり、ＣＴ３＝１．４１ｍｍ（即ち第３の光学レンズ８３０のＣＴａ）という条件を満たし、第３の光学レンズ８３０の５０％透過率における最大波長はＷＬＴ５０であり、ＷＬＴ５０≦４３５ｎｍという条件を満たすことができる。
第３の光学レンズ８３０の波長３５０ｎｍ〜４００ｎｍにおける平均透過率はＴ３５４０であり、第３の光学レンズ８３０の波長４００ｎｍ〜４５０ｎｍにおける平均透過率はＴ４０４５であり、第３の光学レンズ８３０の波長４００ｎｍ〜５００ｎｍにおける平均透過率はＴ４０５０であり、第３の光学レンズ８３０の波長５００ｎｍ〜５８０ｎｍにおける平均透過率はＴ５０５８であり、第３の光学レンズ８３０の波長５８０ｎｍ〜７００ｎｍにおける平均透過率はＴ５８７０であり、第３の光学レンズ８３０の波長４００ｎｍ〜４２０ｎｍにおける平均透過率はＴ４０４２である。Ｔ３５４０≦４０％、Ｔ４０４５＜９０％、６５％≦Ｔ４０５０、８５％≦Ｔ５０５８、８５％≦Ｔ５８７０、及びＴ４０４２≦５０％という条件を満たすことができる。
【０１１６】
第４の光学レンズ８４０は、正の屈折力を有し、その物体側表面８４１の光軸に近いところが凸面であり、その像側表面８４２の光軸に近いところが凸面であり、且つその物体側表面８４１及び像側表面８４２の何れも球面である。第４の光学レンズ８４０は、プラスチック材料で製造され、且つ少なくとも１つの短波長吸収成分（特に付番せず）を含み、短波長吸収成分が均一にプラスチック材料（特に付番せず）に混合される。
第４の光学レンズ８４０の光軸における厚さはＣＴ４であり、ＣＴ４＝１．４１ｍｍ（即ち第４の光学レンズ８４０のＣＴａ）という条件を満たし、第４の光学レンズ８４０の５０％透過率における最大波長はＷＬＴ５０であり、ＷＬＴ５０≦４３５ｎｍという条件を満たすことができる。
第４の光学レンズ８４０の波長３５０ｎｍ〜４００ｎｍにおける平均透過率はＴ３５４０であり、第４の光学レンズ８４０の波長４００ｎｍ〜４５０ｎｍにおける平均透過率はＴ４０４５であり、第４の光学レンズ８４０の波長４００ｎｍ〜５００ｎｍにおける平均透過率はＴ４０５０であり、第４の光学レンズ８４０の波長５００ｎｍ〜５８０ｎｍにおける平均透過率はＴ５０５８であり、第４の光学レンズ８４０の波長５８０ｎｍ〜７００ｎｍにおける平均透過率はＴ５８７０であり、第４の光学レンズ８４０の波長４００ｎｍ〜４２０ｎｍにおける平均透過率はＴ４０４２である。Ｔ３５４０≦４０％、Ｔ４０４５＜９０％、６５％≦Ｔ４０５０、８５％≦Ｔ５０５８、８５％≦Ｔ５８７０、及びＴ４０４２≦５０％という条件を満たすことができる。
【０１１７】
第５の光学レンズ８５０は、負の屈折力を有し、その物体側表面８５１の光軸に近いところが凹面であり、その像側表面８５２の光軸に近いところが凹面であり、且つその物体側表面８５１及び像側表面８５２の何れも非球面である。第５の光学レンズ８５０は、プラスチック材料で製造され、且つ少なくとも１つの短波長吸収成分（特に付番せず）を含み、短波長吸収成分が均一にプラスチック材料（特に付番せず）に混合される。
第５の光学レンズ８５０の光軸における厚さはＣＴ５であり、ＣＴ５＝０．３０ｍｍ（即ち第５の光学レンズ８５０のＣＴａ）という条件を満たし、第５の光学レンズ８５０の５０％透過率における最大波長はＷＬＴ５０であり、ＷＬＴ５０≦４３５ｎｍという条件を満たすことができる。
第５の光学レンズ８５０の波長３５０ｎｍ〜４００ｎｍにおける平均透過率はＴ３５４０であり、第５の光学レンズ８５０の波長４００ｎｍ〜４５０ｎｍにおける平均透過率はＴ４０４５であり、第５の光学レンズ８５０の波長４００ｎｍ〜５００ｎｍにおける平均透過率はＴ４０５０であり、第５の光学レンズ８５０の波長５００ｎｍ〜５８０ｎｍにおける平均透過率はＴ５０５８であり、第５の光学レンズ８５０の波長５８０ｎｍ〜７００ｎｍにおける平均透過率はＴ５８７０であり、第５の光学レンズ８５０の波長４００ｎｍ〜４２０ｎｍにおける平均透過率はＴ４０４２である。Ｔ３５４０≦４０％、Ｔ４０４５＜９０％、６５％≦Ｔ４０５０、８５％≦Ｔ５０５８、８５％≦Ｔ５８７０、及びＴ４０４２≦５０％という条件を満たすことができる。
【０１１８】
第６の光学レンズ８６０は、正の屈折力を有し、その物体側表面８６１の光軸に近いところが凸面であり、その像側表面８６２の光軸に近いところが凸面であり、且つその物体側表面８６１及び像側表面８６２の何れも球面である。第６の光学レンズ８６０は、プラスチック材料で製造され、且つ少なくとも１つの短波長吸収成分（特に付番せず）を含み、短波長吸収成分が均一にプラスチック材料（特に付番せず）に混合される。
第６の光学レンズ８６０の光軸における厚さはＣＴ６であり、ＣＴ６＝１．４８ｍｍ（即ち第６の光学レンズ８６０のＣＴａ）という条件を満たし、第６の光学レンズ８６０の５０％透過率における最大波長はＷＬＴ５０であり、ＷＬＴ５０≦４３５ｎｍという条件を満たすことができる。
第６の光学レンズ８６０の波長３５０ｎｍ〜４００ｎｍにおける平均透過率はＴ３５４０であり、第６の光学レンズ８６０の波長４００ｎｍ〜４５０ｎｍにおける平均透過率はＴ４０４５であり、第６の光学レンズ８６０の波長４００ｎｍ〜５００ｎｍにおける平均透過率はＴ４０５０であり、第６の光学レンズ８６０の波長５００ｎｍ〜５８０ｎｍにおける平均透過率はＴ５０５８であり、第６の光学レンズ８６０の波長５８０ｎｍ〜７００ｎｍにおける平均透過率はＴ５８７０であり、第６の光学レンズ８６０の波長４００ｎｍ〜４２０ｎｍにおける平均透過率はＴ４０４２である。Ｔ３５４０≦４０％、Ｔ４０４５＜９０％、６５％≦Ｔ４０５０、８５％≦Ｔ５０５８、８５％≦Ｔ５８７０、及びＴ４０４２≦５０％という条件を満たすことができる。
【０１１９】
第７の光学レンズ８７０は、正の屈折力を有し、その物体側表面８７１の光軸に近いところが凸面であり、その像側表面８７２の光軸に近いところが凹面であり、且つその物体側表面８７１及び像側表面８７２の何れも球面である。第７の光学レンズ８７０は、プラスチック材料で製造され、且つ少なくとも１つの短波長吸収成分（特に付番せず）を含み、短波長吸収成分が均一にプラスチック材料（特に付番せず）に混合される。
第７の光学レンズ８７０の光軸における厚さはＣＴ７であり、ＣＴ７＝０．６４ｍｍ（即ち第７の光学レンズ８７０のＣＴａ）という条件を満たし、第７の光学レンズ８７０の５０％透過率における最大波長はＷＬＴ５０であり、ＷＬＴ５０≦４３５ｎｍという条件を満たすことができる。
第７の光学レンズ８７０の波長３５０ｎｍ〜４００ｎｍにおける平均透過率はＴ３５４０であり、第７の光学レンズ８７０の波長４００ｎｍ〜４５０ｎｍにおける平均透過率はＴ４０４５であり、第７の光学レンズ８７０の波長４００ｎｍ〜５００ｎｍにおける平均透過率はＴ４０５０であり、第７の光学レンズ８７０の波長５００ｎｍ〜５８０ｎｍにおける平均透過率はＴ５０５８であり、第７の光学レンズ８７０の波長５８０ｎｍ〜７００ｎｍにおける平均透過率はＴ５８７０であり、第７の光学レンズ８７０の波長４００ｎｍ〜４２０ｎｍにおける平均透過率はＴ４０４２である。Ｔ３５４０≦４０％、Ｔ４０４５＜９０％、６５％≦Ｔ４０５０、８５％≦Ｔ５０５８、８５％≦Ｔ５８７０、及びＴ４０４２≦５０％という条件を満たすことができる。
【０１２０】
第８の光学レンズ８８０は、負の屈折力を有し、その物体側表面８８１の光軸に近いところが凸面であり、その像側表面８８２の光軸に近いところが凹面であり、且つその物体側表面８８１及び像側表面８８２の何れも球面である。第８の光学レンズ８８０は、プラスチック材料で製造され、且つ少なくとも１つの短波長吸収成分（特に付番せず）を含み、短波長吸収成分が均一にプラスチック材料（特に付番せず）に混合される。
第８の光学レンズ８８０の光軸における厚さはＣＴ８であり、ＣＴ８＝０．４０ｍｍ（即ち第８の光学レンズ８８０のＣＴａ）という条件を満たし、第８の光学レンズ８８０の５０％透過率における最大波長はＷＬＴ５０であり、ＷＬＴ５０≦４３５ｎｍという条件を満たすことができる。
第８の光学レンズ８８０の波長３５０ｎｍ〜４００ｎｍにおける平均透過率はＴ３５４０であり、第８の光学レンズ８８０の波長４００ｎｍ〜４５０ｎｍにおける平均透過率はＴ４０４５であり、第８の光学レンズ８８０の波長４００ｎｍ〜５００ｎｍにおける平均透過率はＴ４０５０であり、第８の光学レンズ８８０の波長５００ｎｍ〜５８０ｎｍにおける平均透過率はＴ５０５８であり、第８の光学レンズ８８０の波長５８０ｎｍ〜７００ｎｍにおける平均透過率はＴ５８７０であり、第８の光学レンズ８８０の波長４００ｎｍ〜４２０ｎｍにおける平均透過率はＴ４０４２である。Ｔ３５４０≦４０％、Ｔ４０４５＜９０％、６５％≦Ｔ４０５０、８５％≦Ｔ５０５８、８５％≦Ｔ５８７０、及びＴ４０４２≦５０％という条件を満たすことができる。
【０１２１】
第８実施形態の光学撮像レンズにおいて、第１の光学レンズ８１０、第２の光学レンズ８２０、第３の光学レンズ８３０、第４の光学レンズ８４０、第５の光学レンズ８５０、第６の光学レンズ８６０、第７の光学レンズ８７０及び第８の光学レンズ８８０の何れも少なくとも１つの短波長吸収成分を含み、且つ第１の光学レンズ８１０、第２の光学レンズ８２０、第３の光学レンズ８３０、第４の光学レンズ８４０、第５の光学レンズ８５０、第６の光学レンズ８６０、第７の光学レンズ８７０及び第８の光学レンズ８８０の少なくとも１つの短波長吸収成分は同一でも異なっていてもよい。また、物体側に一番近い第１の光学レンズ８１０は、少なくとも１つの短波長吸収成分を含み、且つ短波長吸収成分を含む光学レンズはすべての光学レンズにおける物体側から像側への第２枚の光学レンズ及び第３枚の光学レンズであり、即ち第２の光学レンズ８２０と第３の光学レンズ８３０である。
【０１２２】
第８実施形態の光学撮像レンズにおいて、短波長吸収成分を含む光学レンズ（第１の光学レンズ８１０、第２の光学レンズ８２０、第３の光学レンズ８３０、第４の光学レンズ８４０、第５の光学レンズ８５０、第６の光学レンズ８６０、第７の光学レンズ８７０、第８の光学レンズ８８０）の最大厚さはＴＫｍａｘであり、短波長吸収成分を含む光学レンズの最小厚さはＴＫｍｉｎである。第１の光学レンズ８１０は、ＴＫｍａｘ／ＴＫｍｉｎ＝２．１９、ただし、ＴＫｍａｘ＝０．８８ｍｍ、ＴＫｍｉｎ＝０．４０ｍｍという条件を満たし、第２の光学レンズ８２０は、ＴＫｍａｘ／ＴＫｍｉｎ＝１．５１、ただし、ＴＫｍａｘ＝０．４６ｍｍ、ＴＫｍｉｎ＝０．３０ｍｍという条件を満たし、第３の光学レンズ８３０は、ＴＫｍａｘ／ＴＫｍｉｎ＝１．０５、ただし、ＴＫｍａｘ＝１．４１ｍｍ、ＴＫｍｉｎ＝１．３４ｍｍという条件を満たし、第４の光学レンズ８４０は、ＴＫｍａｘ／ＴＫｍｉｎ＝１．６８、ただし、ＴＫｍａｘ＝１．４１ｍｍ、ＴＫｍｉｎ＝０．８４ｍｍという条件を満たし、第５の光学レンズ８５０は、ＴＫｍａｘ／ＴＫｍｉｎ＝２．５０、ただし、ＴＫｍａｘ＝０．７６ｍｍ、ＴＫｍｉｎ＝０．３０ｍｍという条件を満たし、第６の光学レンズ８６０は、ＴＫｍａｘ／ＴＫｍｉｎ＝１．５８、ただし、ＴＫｍａｘ＝１．４８ｍｍ、ＴＫｍｉｎ＝０．９４ｍｍという条件を満たし、第７の光学レンズ８７０は、ＴＫｍａｘ／ＴＫｍｉｎ＝１．２７、ただし、ＴＫｍａｘ＝０．６４ｍｍ、ＴＫｍｉｎ＝０．５１ｍｍという条件を満たし、第８の光学レンズ８８０は、ＴＫｍａｘ／ＴＫｍｉｎ＝１．１４、ただし、ＴＫｍａｘ＝０．４０ｍｍ、ＴＫｍｉｎ＝０．３５ｍｍという条件を満たす。
【０１２３】
第８実施形態の光学撮像レンズにおいて、短波長吸収成分を含む光学レンズ（即ち第１の光学レンズ８１０、第２の光学レンズ８２０、第３の光学レンズ８３０、第４の光学レンズ８４０、第５の光学レンズ８５０、第６の光学レンズ８６０、第７の光学レンズ８７０及び第８の光学レンズ８８０）の光軸における厚さの合計はｓｕｍＣＴａ（第８実施形態において、ｓｕｍＣＴａは第１の光学レンズ８１０の光軸における厚さＣＴ１と第２の光学レンズ８２０の光軸における厚さＣＴ２と第３の光学レンズ８３０の光軸における厚さＣＴ３と第４の光学レンズ８４０の光軸における厚さＣＴ４と第５の光学レンズ８５０の光軸における厚さＣＴ５と第６の光学レンズ８６０の光軸における厚さＣＴ６と第７の光学レンズ８７０の光軸における厚さＣＴ７に、第８の光学レンズ８８０の光軸における厚さＣＴ８を足したものに等しい）である。すべての光学レンズの光軸における厚さの合計はｓｕｍＣＴ（第８実施形態において、ｓｕｍＣＴは第１の光学レンズ８１０の光軸における厚さＣＴ１と第２の光学レンズ８２０の光軸における厚さＣＴ２と第３の光学レンズ８３０の光軸における厚さＣＴ３と第４の光学レンズ８４０の光軸における厚さＣＴ４と第５の光学レンズ８５０の光軸における厚さＣＴ５と第６の光学レンズ８６０の光軸における厚さＣＴ６と第７の光学レンズ８７０の光軸における厚さＣＴ７と、第８の光学レンズ８８０の光軸における厚さＣＴ８を足したものに等しい）である。短波長吸収成分を含む光学レンズの光学最大有効径における最大のものはΦｍａｘ（第８実施形態において、Φｍａｘは第１の光学レンズ８１０の光学最大有効径に等しい）である。ｓｕｍＣＴａ＝６．３５ｍｍ、Φｍａｘ＝３．１０ｍｍ、ｓｕｍＣＴ＝６．３５ｍｍ、ｓｕｍＣＴａ／ｓｕｍＣＴ＝１、及びΦｍａｘ／ｓｕｍＣＴａ＝０．４９という条件を満たす。
【０１２４】
プラスチック材料と短波長吸収成分の細部は、ここでは説明しない。前文を参照されたい。
【０１２５】
第１実施形態〜第８実施形態から分かるように、光学撮像レンズは、短波長吸収成分を含む少なくとも１枚の光学レンズを備えてもよく、これによって、効果的に短波長光線を吸収することができる。また、光学撮像レンズが複数枚の光学レンズを備える場合、短波長吸収成分を含む複数枚の光学レンズを備えてもよく、且つ異なる光学レンズに含まれる短波長吸収成分は、同一でも異なっていてもよく、且つ実際のニーズに応じて短波長吸収成分を含む光学レンズ設置の位置を調整することができる。
【０１２６】
＜第９実施形態＞
図９は、本発明の第９実施形態による電子装置１０を示す模式図である。第９実施形態の電子装置１０は、スマートフォンであって、本発明による光学撮像レンズ（未図示）及び電子受光素子（未図示）を含む画像取込装置１１を備え、電子受光素子が光学撮像レンズの撮像面に設けられる。
【０１２７】
＜第１０実施形態＞
図１０は、本発明の第１０実施形態による電子装置を示す模式図である。第１０実施形態の電子装置２０は、車両用撮影システムであって、本発明による光学撮像レンズ（未図示）及び電子受光素子（未図示）を含む画像取込装置２１を備え、電子受光素子が光学撮像レンズの撮像面に設けられる。
【０１２８】
上記説明に基づき、以下、具体的な実施例を提出して図面にあわせて詳しく説明する。
【０１２９】
＜実施例１＞
実施例１は、短波長吸収成分を含む光学レンズであり、その材料の成分名称が表１に示される。
【表１】
2018055092.tif 000004
【０１３０】
実施例１において、光学レンズの５０％透過率における最大波長はＷＬＴ５０であり、光学レンズの波長３５０ｎｍ〜４００ｎｍにおける平均透過率はＴ３５４０であり、光学レンズの波長４００ｎｍ〜４５０ｎｍにおける平均透過率はＴ４０４５であり、光学レンズの波長４００ｎｍ〜５００ｎｍにおける平均透過率はＴ４０５０であり、光学レンズの波長５００ｎｍ〜５８０ｎｍにおける平均透過率はＴ５０５８であり、光学レンズの波長５８０ｎｍ〜７００ｎｍにおける平均透過率はＴ５８７０であり、光学レンズの波長４００ｎｍ〜４２０ｎｍにおける平均透過率はＴ４０４２である。前記パラメータの数値が表２に記録される。表２は、光学レンズの光軸における厚さが０．２５ｍｍであることを基準として測定された数値である。
【表２】
2018055092.tif 000005
【０１３１】
図１１を合わせて参照すると、本発明の実施例１による透過率と波長を示す関係図である。図１１から分かるように、実施例１の光学レンズは、効果的にＵＶＢ及び大部分のＵＶＡを吸収することができる。
【０１３２】
＜実施例２＞
実施例２は、短波長吸収成分を含む光学レンズであり、その材料の成分名称が表３に示される。
【表３】
2018055092.tif 000006
【０１３３】
実施例２において、ＷＬＴ５０、Ｔ４０５０、Ｔ５０５８、Ｔ５８７０、Ｔ３５４０、Ｔ４０４２及びＴ４０４５等のパラメータの数値は表４に記録される。前記パラメータの定義は実施例１を参照されたい。表４は光学レンズの光軸における厚さが０．２５ｍｍであることを基準として測定された数値である。
【表４】
2018055092.tif 000007
【０１３４】
図１２を合わせて参照すると、本発明の実施例２の透過率と波長を示す関係図である。図１２から分かるように、実施例２の光学レンズは、効果的にＵＶＢ、ＵＶＡ及び高エネルギー青色光を吸収することができる。光学レンズによって高エネルギー青色光を吸収でき、影像のパープルフリンジ欠陥を改善でき、更に光学撮像レンズの撮像品質を向上させることができる。
【０１３５】
＜実施例３＞
実施例３は、短波長吸収成分を含む光学レンズであり、その材料の成分名称が表５に示される。
【表５】
2018055092.tif 000008
【０１３６】
実施例３において、ＷＬＴ５０、Ｔ４０５０、Ｔ５０５８、Ｔ５８７０、Ｔ３５４０、Ｔ４０４２及びＴ４０４５等のパラメータの数値は表６に記録される。前記パラメータの定義は実施例１を参照されたい。表６は、光学レンズの光軸における厚さが０．２５ｍｍであることを基準として測定された数値である。
【表６】
2018055092.tif 000009
【０１３７】
図１３を合わせて参照すると、本発明の実施例３による透過率と波長を示す関係図である。図１３から分かるように、実施例３の光学レンズは、効果的にＵＶＢ、ＵＶＡ及び一部の高エネルギー青色光を吸収することができる。光学レンズによって一部の高エネルギー青色光を吸収でき、影像のパープルフリンジ欠陥を改善でき、更に光学撮像レンズの撮像品質を向上させることができる。
【０１３８】
＜実施例４＞
実施例４は、短波長吸収成分を含む光学レンズであり、その材料の成分名称が表７に示され、その中、ＵＶ−３２６は２−（２’−ヒドロキシ−３’−ｔ−ブチル−５’−メチルフェニル）−５−クロロベンゾトリアゾールを含む。
【表７】
2018055092.tif 000010
【０１３９】
実施例４において、ＷＬＴ５０、Ｔ４０５０、Ｔ５０５８、Ｔ５８７０、Ｔ３５４０、Ｔ４０４２及びＴ４０４５等のパラメータの数値は表８に記録される。前記パラメータの定義は実施例１を参照されたい。表８は光学レンズの光軸における厚さが０．２５ｍｍであることを基準として測定された数値である。
【表８】
2018055092.tif 000011
【０１４０】
図１４を合わせて参照すると、本発明の実施例４の透過率と波長を示す関係図である。図１４から分かるように、実施例４の光学レンズは、効果的にＵＶＢ及びＵＶＡを吸収することができる。
【０１４１】
＜実施例５＞
実施例５は、短波長吸収成分を含む光学レンズであり、その材料の成分名称が表９に示され、その中、ＬＡ−３１が２，２’−メチレンビス［６−（２Ｈ−ベンゾトリアゾール−２−イル）−４−（１，１，３，３−テトラメチルブチル）フェノール］を含む。
【表９】
2018055092.tif 000012
【０１４２】
実施例５において、ＷＬＴ５０、Ｔ４０５０、Ｔ５０５８、Ｔ５８７０、Ｔ３５４０、Ｔ４０４２及びＴ４０４５等のパラメータの数値は表１０に記録される。前記パラメータの定義は実施例１を参照されたい。表１０は光学レンズの光軸における厚さが０．２５ｍｍであることを基準として測定された数値である。
【表１０】
2018055092.tif 000013
【０１４３】
図１５を合わせて参照すると、本発明の実施例５による透過率と波長を示す関係図である。図１５から分かるように、実施例５の光学レンズは、効果的にＵＶＢ及び大部分のＵＶＡを吸収することができる。
【０１４４】
＜実施例６＞
実施例６は短波長吸収成分を含む光学レンズであり、その材料の成分名称が表１１に示される。
【表１１】
2018055092.tif 000014
【０１４５】
実施例６において、ＷＬＴ５０、Ｔ４０５０、Ｔ５０５８、Ｔ５８７０、Ｔ３５４０、Ｔ４０４２及びＴ４０４５等のパラメータの数値は表１２に記録される。前記パラメータの定義は実施例１を参照されたい。表１２は光学レンズの光軸における厚さが０．２５ｍｍであることを基準として測定された数値である。
【表１２】
2018055092.tif 000015
【０１４６】
図１６を合わせて参照すると、本発明の実施例６による透過率と波長を示す関係図である。図１６から分かるように、実施例６の光学レンズは、効果的にＵＶＢ、ＵＶＡ及び一部の高エネルギー青色光を吸収することができる。光学レンズによって一部の高エネルギー青色光を吸収でき、影像のパープルフリンジ欠陥を改善でき、更に光学撮像レンズの撮像品質を向上させることができる。
【０１４７】
＜実施例７＞
実施例７は、短波長吸収成分を含む光学レンズであり、その材料の成分名称が表１３に示され、その中、Ｓｕｍｉｓｏｒｂ  ３４０が２−（２’−ヒドロキシ−５’−ｔ−オクチルフェニル）ベンゾトリアゾールを含む。
【表１３】
2018055092.tif 000016
【０１４８】
実施例７において、ＷＬＴ５０、Ｔ４０５０、Ｔ５０５８、Ｔ５８７０、Ｔ３５４０、Ｔ４０４２及びＴ４０４５等のパラメータの数値は表１４に記録される。前記パラメータの定義は実施例１を参照されたい。表１４は光学レンズの光軸における厚さが０．２５ｍｍであることを基準として測定された数値である。
【表１４】
2018055092.tif 000017
【０１４９】
図１７を合わせて参照すると、本発明の実施例７による透過率と波長を示す関係図である。図１７から分かるように、実施例７の光学レンズは、効果的にＵＶＢ及び大部分のＵＶＡを吸収することができる。
＜実施例８＞
【０１５０】
実施例８は、短波長吸収成分を含む光学レンズであり、その材料の成分名称が表１５に示され、その中、ＬＡ−３１が２，２’−メチレンビス［６−（２Ｈ−ベンゾトリアゾール−２−イル）−４−（１，１，３，３−テトラメチルブチル）フェノール］を含む。
【表１５】
2018055092.tif 000018
【０１５１】
実施例８において、ＷＬＴ５０、Ｔ４０５０、Ｔ５０５８、Ｔ５８７０、Ｔ３５４０、Ｔ４０４２及びＴ４０４５等のパラメータの数値は表１６に記録される。前記パラメータの定義は実施例１を参照されたい。表１６は光学レンズの光軸における厚さが０．２５ｍｍであることを基準として測定された数値である。
【表１６】
2018055092.tif 000019
【０１５２】
図１８を合わせて参照すると、本発明の実施例８による透過率と波長を示す関係図である。図１８から分かるように、実施例８の光学レンズは、効果的にＵＶＢ、ＵＶＡ及び一部の高エネルギー青色光を吸収することができる。光学レンズによって一部の高エネルギー青色光を吸収でき、影像のパープルフリンジ欠陥を改善でき、更に光学撮像レンズの撮像品質を向上させることができる。
【０１５３】
なお、上記短波長吸収成分を含む光学レンズのプラスチック材料は、表１７に示される材料に置換されてもよい。
【表１７】
2018055092.tif 000020
【０１５４】
＜比較例１＞
比較例１は、短波長吸収成分を含まない光学レンズであり、その材料の成分名称が表１８に示される。
【表１８】
2018055092.tif 000021
【０１５５】
比較例１において、ＷＬＴ５０、Ｔ４０５０、Ｔ５０５８、Ｔ５８７０、Ｔ３５４０、Ｔ４０４２及びＴ４０４５等のパラメータの数値は表１９に記録される。前記パラメータの定義は実施例１を参照されたい。表１９は光学レンズの光軸における厚さが０．２５ｍｍであることを基準として測定された数値である。
【表１９】
2018055092.tif 000022
【０１５６】
図１９を合わせて参照すると、比較例１による透過率と波長を示す関係図である。図１９から分かるように、比較例１の光学レンズは、一部のＵＶＢ及び全部のＵＶＡに対して吸収する能力がない。
【０１５７】
表２０に示されるのは、別の本発明によるプラスチック材料で製造された短波長吸収成分を含む光学レンズであり、その材料の成分名称が表２０に示される。
【表２０】
2018055092.tif 000023
【０１５８】
表２０において、光学レンズが１００重量百分率であることに基づき、短波長吸収成分の総重量百分率はＣＳＷであり、ＷＬＴ５０、Ｔ４０５０、Ｔ５０５８、Ｔ５８７０、Ｔ３５４０、Ｔ４０４２及びＴ４０４５等のパラメータの数値は表２１に記録される。前記パラメータの定義は実施例１を参照されたい。表２１は光学レンズの光軸における厚さが０．２５ｍｍであることを基準として測定された数値である。
【表２１】
2018055092.tif 000024
【０１５９】
図２０を合わせて参照すると、表２０の短波長吸収成分を含む光学レンズの透過率と波長を示す関係図である。表２１及び図２０から分かるように、表２０の短波長吸収成分を含む光学レンズのＴ３５４０は０．０６％であり、Ｔ４０４２は１．８１％であり、Ｔ４０４５は１６．９２％であり、それがニーズに応じて短波長の吸収効果を向上させることができることを示す。
【０１６０】
＜蛍光分光スペクトル測定結果＞
図２１を参照すると、実施例６と比較例１の蛍光分光スペクトルの結果図である。実施例６と比較例１の光学レンズをそれぞれ紫外線分光光度計（機種：Ｈｉｔａｃｈｉ  ＵＶ−４１００）で最大吸収ピークに対応する波長を捜して、この波長を励起波長として、蛍光分光光度計（機種：Ｈｉｔａｃｈｉ  Ｆ−７０００）で測定を行い、検出範囲が２００ｎｍ〜８００ｎｍである。
図２１において、比較例１の蛍光分光スペクトル結果図に２つの放射ピーク（ｅｍｉｓｓｉｏｎ  ｐｅａｋ）があり、それぞれ比較例１の励起波長及び２倍励起波長に対応し、これ以外、他の放射ピークを検出していない。類似的に、実施例６の蛍光分光スペクトル結果図に２つの放射ピークがあり、それぞれ実施例６の励起波長及び２倍励起波長に対応し、これ以外、他の放射ピークを検出していない。
図２１から分かるように、比較例１のプラスチック材料がＰＣであり、紫外線に照射された後で、蛍光が生じなく、実施例６は比較例１のプラスチック材料に短波長吸収成分であるＯｍｎｉｓｔａｂ  ４６が加えられることに相当し、実施例６の光学レンズも紫外線に照射された後で蛍光が生じなく、これは短波長吸収成分であるＯｍｎｉｓｔａｂ  ４６が蛍光問題を避けることができることを示し、光学撮像レンズの撮像品質の維持に寄与する。
【０１６１】
本発明において、光学レンズに短波長吸収成分が加えられ、紫外線に照射された後で、蛍光による副作用がない。
【０１６２】
なお、あるプラスチック材料については、紫外線に照射された後で、蛍光が生じ、特定の短波長吸収成分を加えることにより、紫外線を吸収し、プラスチック材料による蛍光を除き、更に光学撮像レンズの撮像品質を向上させることができる。紫外線に照射された後で蛍光が生じるプラスチック材料は、例えばＥＰ６０００、ＥＰ８０００又はＳＰ３８１０等である。
【０１６３】
本発明において、屈折率（Ｎ）とアッベ数（Ｖ）は波長（ｄ−ｌｉｎｅ）を参照して５８７．６ｎｍで測定したものであり、透過率（Ｔ）は３ｍｍの厚さが均一な試験片を取りＡＳＴＭ  Ｄ１００３の方法で測定したものであり、ヘイズ（Ｈｚ）はＡＳＴＭ  Ｄ１００３の方法で測定したものであり、ガラス転移温度（Ｔｇ）は示差走査熱量測定（Ｄｉｆｆｅｒｅｎｔｉａｌ  ｓｃａｎｎｉｎｇ  ｃａｌｏｒｉｍｅｔｒｙ；ＤＳＣ）で測定したものである。
【０１６４】
本発明を実施形態により前述の通りに開示したが、これは本発明を限定するものではなく、当業者なら誰でも、本発明の精神と領域から逸脱しない限り、多様の変更や修飾を加えることができる。従って、本発明の保護範囲は、特許請求の範囲で指定した内容を基準とするものである。
【符号の説明】
【０１６５】
１０、２０  電子装置
１１、２１  画像取込装置
１１０、２１０、３１０、４１０、５１０、６１０、７１０、８１０  第１の光学レンズ
１１１、２１１、３１１、４１１、５１１、６１１、７１１、８１１  物体側表面
１１２，２１２、３１２、４１２、５１２、６１２、７１２、８１２  像側表面
２２０、３２０、４２０、５２０、６２０、７２０、８２０  第２の光学レンズ
２２１、３２１、４２１、５２１、６２１、７２１、８２１  物体側表面
２２２、３２２、４２２、５２２、６２２、７２２、８２２  像側表面
３３０、４３０、５３０、６３０、７３０、８３０  第３の光学レンズ
３３１、４３１、５３１、６３１、７３１、８３１  物体側表面
３３２、４３２、５３２、６３２、７３２、８３２  像側表面
４４０、５４０、６４０、７４０、８４０  第４の光学レンズ
４４１、５４１、６４１、７４１、８４１  物体側表面
４４２、５４２、６４２、７４２、８４２  像側表面
５５０、６５０、７５０、８５０  第５の光学レンズ
５５１、６５１、７５１、８５１  物体側表面
５５２、６５２、７５２、８５２  像側表面
６６０、７６０、８６０  第６の光学レンズ
６６１、７６１、８６１  物体側表面
６６２、７６２、８６２  像側表面
７７０、８７０  第７の光学レンズ
７７１、８７１  物体側表面
７７２、８７２  像側表面
８８０  第８の光学レンズ
８８１  物体側表面
８８２  像側表面
１９１、２９１、３９１、４９１、５９１、６９１、７９１、８９１  撮像面
１９２、２９２、３９２、４９２、５９２、６９２、７９２、８９２  電子受光素子
８００  絞り
ＣＴａ  短波長吸収成分を含む光学レンズの光軸における厚さ
ｓｕｍＣＴａ  短波長吸収成分を含む光学レンズの光軸における厚さの合計
ｓｕｍＣＴ  すべての光学レンズの光軸における厚さの合計
Φｍａｘ  短波長吸収成分を含む光学レンズの光学最大有効径における最大のもの
ＷＬＴ５０  短波長吸収成分を含む光学レンズの５０％透過率における最大波長
Ｔｇ  プラスチック材料のガラス転移温度
Ｔ  短波長吸収成分を含む光学レンズの透過率
Ｖ  短波長吸収成分を含む光学レンズのアッベ数
Ｈｚ  短波長吸収成分を含む光学レンズのヘイズ
Ｎ  短波長吸収成分を含む光学レンズの屈折率
ＴＫｍａｘ  短波長吸収成分を含む光学レンズの最大厚さ
ＴＫｍｉｎ  短波長吸収成分を含む光学レンズの最小厚さ
Ｔ４０５０  短波長吸収成分を含む光学レンズの波長４００ｎｍ〜５００ｎｍにおける平均透過率
Ｔ５０５８  短波長吸収成分を含む光学レンズの波長５００ｎｍ〜５８０ｎｍにおける平均透過率
Ｔ５８７０  短波長吸収成分を含む光学レンズの波長５８０ｎｍ〜７００ｎｍにおける平均透過率
Ｔ３５４０  短波長吸収成分を含む光学レンズの波長３５０ｎｍ〜４００ｎｍにおける平均透過率
Ｔ４０４２  短波長吸収成分を含む光学レンズの波長４００ｎｍ〜４２０ｎｍにおける平均透過率
Ｔ４０４５  短波長吸収成分を含む光学レンズの波長４００ｎｍ〜４５０ｎｍにおける平均透過率
【図１】
2018055092.tif 000025
【図２】
2018055092.tif 000026
【図３】
2018055092.tif 000027
【図４】
2018055092.tif 000028
【図５】
2018055092.tif 000029
【図６】
2018055092.tif 000030
【図７】
2018055092.tif 000031
【図８】
2018055092.tif 000032
【図９】
2018055092.tif 000033
【図１０】
2018055092.tif 000034
【図１１】
2018055092.tif 000035
【図１２】
2018055092.tif 000036
【図１３】
2018055092.tif 000037
【図１４】
2018055092.tif 000038
【図１５】
2018055092.tif 000039
【図１６】
2018055092.tif 000040
【図１７】
2018055092.tif 000041
【図１８】
2018055092.tif 000042
【図１９】
2018055092.tif 000043
【図２０】
2018055092.tif 000044
【図２１】
2018055092.tif 000045
【外国語明細書】
2018055092.tif 000046
2018055092.tif 000047
2018055092.tif 000048
2018055092.tif 000049
2018055092.tif 000050
2018055092.tif 000051
2018055092.tif 000052
2018055092.tif 000053
2018055092.tif 000054
2018055092.tif 000055
2018055092.tif 000056
2018055092.tif 000057
2018055092.tif 000058
2018055092.tif 000059
2018055092.tif 000060
2018055092.tif 000061
2018055092.tif 000062
2018055092.tif 000063
2018055092.tif 000064
2018055092.tif 000065
2018055092.tif 000066
2018055092.tif 000067
2018055092.tif 000068
2018055092.tif 000069
2018055092.tif 000070
2018055092.tif 000071
2018055092.tif 000072
2018055092.tif 000073
2018055092.tif 000074
2018055092.tif 000075
2018055092.tif 000076
2018055092.tif 000077
2018055092.tif 000078
2018055092.tif 000079
2018055092.tif 000080
2018055092.tif 000081
2018055092.tif 000082
2018055092.tif 000083
2018055092.tif 000084
2018055092.tif 000085
2018055092.tif 000086
2018055092.tif 000087
2018055092.tif 000088
2018055092.tif 000089
2018055092.tif 000090
2018055092.tif 000091
2018055092.tif 000092
2018055092.tif 000093
2018055092.tif 000094
2018055092.tif 000095
2018055092.tif 000096
2018055092.tif 000097
2018055092.tif 000098
2018055092.tif 000099
2018055092.tif 000100
2018055092.tif 000101
2018055092.tif 000102
2018055092.tif 000103
2018055092.tif 000104
2018055092.tif 000105
2018055092.tif 000106
2018055092.tif 000107
2018055092.tif 000108
2018055092.tif 000109
2018055092.tif 000110
2018055092.tif 000111
2018055092.tif 000112
2018055092.tif 000113
2018055092.tif 000114
2018055092.tif 000115
2018055092.tif 000116
2018055092.tif 000117
2018055092.tif 000118
2018055092.tif 000119
2018055092.tif 000120
2018055092.tif 000121
2018055092.tif 000122
2018055092.tif 000123
2018055092.tif 000124
2018055092.tif 000125
2018055092.tif 000126
2018055092.tif 000127
2018055092.tif 000128
2018055092.tif 000129
2018055092.tif 000130
2018055092.tif 000131
2018055092.tif 000132
2018055092.tif 000133
2018055092.tif 000134
2018055092.tif 000135
2018055092.tif 000136
2018055092.tif 000137
2018055092.tif 000138
2018055092.tif 000139
2018055092.tif 000140
2018055092.tif 000141
2018055092.tif 000142
2018055092.tif 000143
2018055092.tif 000144
2018055092.tif 000145
2018055092.tif 000146
2018055092.tif 000147
2018055092.tif 000148
2018055092.tif 000149
2018055092.tif 000150
2018055092.tif 000151
2018055092.tif 000152
2018055092.tif 000153
2018055092.tif 000154
2018055092.tif 000155
2018055092.tif 000156
2018055092.tif 000157